(57)【要約】高リン血症および血清中の高リン酸塩濃度に関連する他の疾病を治療するための重合体およびそのような重合体を利用する組成物が開示される。リン酸塩結合重合体、または該重合体の薬学的に許容される塩は、該重合体の骨格から延びるペンダント基を含む。各ペンダント基は、リン酸塩を結合させる少なくとも二つの窒素含有官能基を含む。そのような重合体および組成物の変型例が開示される。【特許請求の範囲】
【請求項１】
有効量のリン酸塩結合重合体または該重合体の薬学的に許容される塩を対象に投与する工程を含む、それを必要とする対象からリン酸塩を除去する方法であって、該重合体が構造式（Ａ）‐（Ｇ）のいずれか一つによって表される繰り返し単位を含むならば、該重合体が、多官能リン酸塩結合ペンダント基を有する第二の繰り返し単位を含み、該第二の繰り返し単位が構造式（Ａ）‐（Ｇ）によって表されないという条件で、該重合体が骨格から延びるペンダント基を含み、「多官能リン酸塩結合ペンダント基」と呼ばれる各ペンダント基が、リン酸塩を結合させる少なくとも２つの窒素含有官能基を含む、方法：
2009507019.tif 000043
2009507019.tif 000044
式中、
Ａは共有結合、Ｃ（Ｏ）、またはＣＨ２のいずれかであり、
Ｒ１はアルキルアミンまたはアルキルアンモニウム基であり、
Ｒ１Ａはポリアルキレンイミンであり、
Ｒ２およびＲ３はそれぞれ独立して水素、アルキル基、アルキルアミノ基、またはアリール基であり、
Ｒ４はアルキルアンモニウム基であり、
Ｒ５は水素、または置換されていてもよいアルキル基、または置換されていてもよいアリール基である。
【請求項２】
前記重合体が共重合体である、請求項１記載の方法。
【請求項３】
各ペンダント基が少なくとも三つの窒素含有官能基を含む、請求項１記載の方法。
【請求項４】
各ペンダント基が構造式（Ｉ）によって表され、
2009507019.tif 000045
式中、
構造式（Ｉ）における各アミンは独立してＲで４級化されてもよく、
Ｒはそれぞれ独立して水素または置換されていてもよいアルキル基であり、
Ｔ０は共有結合、カルボニル、‐Ａｒ‐、‐Ｔ１‐、‐Ａｒ‐Ｔ１‐、‐Ｏ-Ｔ２‐、‐Ｓ-Ｔ２‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐であり、式中、ＲＴは水素または置換されていてもよいＣ１‐Ｃ３アルキル基であり、
Ａｒは置換されていてもよいアリーレン基であり、
Ｔ１は、置換されていてもよいアリーレン基によって中断されてもよい、置換されていてもよいＣ１‐Ｃ５アルキレン基であり、
Ｔ２は置換されていてもよいＣ２‐Ｃ５アルキレン基であり、
ａ）ＮＲ６Ｒ７は総合して、
１）アミン、アンモニウム、アミノアルキル、およびアンモニウムアルキルから選択される２つ以上の基で置換された単環非芳香環であるか、または
２）少なくとも二つの環アミンまたはアンモニウム基を含む架橋二環非芳香環であり、あるいは
ｂ）Ｒ６は水素、置換されていてもよいアルキル基、または置換されていてもよいアリール基であり、
Ｒ７は、
１）Ｔ０がカルボニルならばＲ１０がアルキルまたはアリール基であって、前記基はアミン、アンモニウム、アミノアルキル、およびアンモニウムアルキルから選択される少なくとも一つの基で置換されるという条件で、構造式（Ｉａ）によって表され、
2009507019.tif 000046
式中、
Ｘは、
（Ａ）Ｃ‐ＲＸであって、式中、ＲＸは水素、置換されていてもよいアルキル基、または置換されていてもよいアリール基であるか、あるいは
（Ｂ）ＮまたはＮ＋（Ｒ）であり、
Ｙは、
（Ａ）ＸがＣ‐ＲＸである場合は、共有結合、または置換されていてもよいアリーレン基によって中断されてもよい、置換されていてもよいＣ１‐Ｃ１０アルキレン基であり、
（Ｂ）ＸがＮまたはＮ＋（Ｒ）である場合は、置換されていてもよいアリーレン基によって中断されてもよい、置換されていてもよいＣ２‐Ｃ１０アルキレン基であり、
Ｒ９は、
（Ａ）ＸがＣ‐ＲＸである場合、アルキル基またはアリール基であって、前記基はアミン、アンモニウム、アミノアルキル、およびアンモニウムアルキルから選択される少なくとも一つの基で置換され、
（Ｂ）ＸがＮまたはＮ＋（Ｒ）である場合は水素、置換されていてもよいアルキル基、または置換されていてもよいアリール基であり、
Ｒ１０は水素、置換されていてもよいアルキル基、または、置換されていてもよいアリール基であり、あるいは
２）‐Ｙ１‐Ｃｙであって、
Ｙ１は共有結合または置換されていてもよいＣ１‐Ｃ５アルキレン基であり、Ｃｙは、アミン、アンモニウム、アミノアルキル、およびアンモニウムアルキルから選択される２つ以上の基で置換された単環非芳香環である、請求項３記載の方法。
【請求項５】
Ｔ０がＯ‐Ｔ２である、請求項４記載の方法。
【請求項６】
Ｔ０がＴ２である、請求項４記載の方法。
【請求項７】
各ペンダント基が構造式（ＩＩ）によって表され、
2009507019.tif 000047
式中、
構造式（ＩＩ）における各アミンは独立してＲで４級化されてもよく、
各Ｒは独立して水素または置換されていてもよいアルキル基であり、
Ｒ９はアミンまたはアンモニウムで置換されたアルキル基であり、
Ｒ１０は、
（ｉ）ＸがＮまたはＮ＋（Ｒ）である場合は、水素または置換されていてもよいアルキル基であり、
（ｉｉ）ＸがＣ‐ＲＸである場合は、アミンまたはアンモニウムで置換されたアルキル基である、請求項４記載の方法。
【請求項８】
Ｒ９およびＲ１０がそれぞれ独立して末端をアミンまたはアンモニウムで置換されたアルキル基である、請求項７記載の方法。
【請求項９】
各ペンダント基が構造式（ＩＩａ）によって表され、
2009507019.tif 000048
式中、
構造式（ＩＩａ）の各アミンは独立してＲで４級化されてもよく、
各Ｒは独立して水素または置換されていてもよいアルキル基であり、
各Ｒ１４は独立して水素または置換されていてもよいアルキル基であり、
Ｘ１およびＸ２はそれぞれ独立して置換されていてもよいアルキレン基である、請求項８記載の方法。
【請求項１０】
構造式（ＩＩａ）の各アミンは独立して水素で４級化されてもよい、請求項９記載の方法。
【請求項１１】
ＹがＣ１‐Ｃ５アルキレン基であり、
Ｘ１およびＸ２が独立してＣ１‐Ｃ５アルキレンである、請求項１０記載の方法。
【請求項１２】
ＲＸが水素であり、
各Ｒ１４が水素である、請求項１１記載の方法。
【請求項１３】
前記重合体が、ポリエーテル、ポリオレフィン、ポリアリルアミン、ポリビニルアミン、ポリメタクリルアミド、またはポリアクリルアミドである、請求項９記載の方法。
【請求項１４】
各ペンダント基が構造式（ＩＩｂ）によって表され、
2009507019.tif 000049
式中、
構造式（ＩＩｂ）の各アミンは独立してＲで４級化されてもよく、
各Ｒは独立して水素または置換されていてもよいアルキル基であり、
各Ｒ１４は独立して水素または置換されていてもよいアルキル基であり、
Ｘ１およびＸ２はそれぞれ独立して置換されていてもよいアルキレン基である、請求項８記載の方法。
【請求項１５】
構造式（ＩＩｂ）の各アミンが独立して水素で４級化されてもよい、請求項１４記載の方法。
【請求項１６】
ＹがＣ２‐Ｃ５アルキレン基であり、
Ｘ１およびＸ２が独立してＣ２‐Ｃ５アルキレンである、請求項１５記載の方法。
【請求項１７】
各Ｒ１４が水素である、請求項１６記載の方法。
【請求項１８】
前記重合体がポリエーテル、ポリオレフィン、ポリアリルアミン、ポリビニルアミン、ポリメタクリルアミド、またはポリアクリルアミドである、請求項１４記載の方法。
【請求項１９】
以下から選択される構造式によって表される繰り返し単位を前記重合体が含み、
2009507019.tif 000050
式中、
各アミンは独立してＲで４級化されてもよく、
各Ｒは独立して水素または置換されていてもよいアルキル基であり、
Ｒ１８は水素またはＣ１‐Ｃ５アルキル基である、請求項１４記載の方法。
【請求項２０】
各Ｒ１４が水素であり、各アミンが独立して水素で４級化されてもよい、請求項１９記載の方法。
【請求項２１】
前記重合体が、以下から選択される構造式によって表される繰り返し単位を含み、
2009507019.tif 000051
2009507019.tif 000052
2009507019.tif 000053
式中、
各Ｖは独立してＮまたはＣＨであり、
各アミンは独立してＲで４級化されてもよく、
各Ｒは独立して水素または置換されていてもよいアルキル基である、請求項１９記載の方法。
【請求項２２】
各Ｒ１４が水素であり、各アミンが独立して水素で４級化されてもよい、請求項２１記載の方法。
【請求項２３】
前記重合体が以下から選択される構造式によって表される繰り返し単位を含み、
2009507019.tif 000054
2009507019.tif 000055
2009507019.tif 000056
式中、
Ｒ１８は水素またはメチル基であり、
各ＶはＮまたはＣＨであり、
各アミンは独立して水素で４級化されてもよく、
各ｊは独立して１、２、３、４、または５であり、
各ｋは独立して２、３、または４である、請求項２１記載の方法。
【請求項２４】
各ペンダント基が構造式（ＩＩＩ）によって表され、
2009507019.tif 000057
式中、
構造式（ＩＩＩ）における各アミンは独立してＲで４級化されてもよく、
各Ｒは独立して水素または置換されていてもよいアルキル基であり、
Ｒ１０は水素、または置換されていてもよいＣ２‐Ｃ５アルキレン基であるＸ３を有するＸ３‐Ｎ（Ｒ１４）２もしくはＸ３‐Ｎ＋（Ｒ１４）３であり、
各Ｒ１４は独立して水素または置換されていてもよいアルキル基である、請求項７記載の方法。
【請求項２５】
各ペンダント基が構造式（ＩＶ）によって表され、
2009507019.tif 000058
式中、
構造式（ＩＶ）に示される各アミンは、Ｒで４級化されてもよく、
各Ｒは独立して水素または置換されていてもよいアルキル基であり、
ＹおよびＸ３は独立して‐（ＣＨ２）ｊ‐であり、式中、ｊは２、３、または４である、請求項２４記載の方法。
【請求項２６】
前記重合体が、以下から選択される構造式によって表される繰り返し単位を含み、
2009507019.tif 000059
式中、前記構造式における各アミンは独立して水素で４級化されてもよく、ｋは１、２、３、４、または５であり、各ｍは独立して２または３である、請求項２５記載の方法。
【請求項２７】
各ペンダント基が構造式（Ｘ）によって表され、
2009507019.tif 000060
式中、
構造式（Ｘ）における各アミンは独立してＲで４級化されてもよく、
各Ｒは独立して水素または置換されていてもよいアルキル基であり、
各ｊは独立して２または３である、請求項４記載の方法。
【請求項２８】
前記重合体が、以下の構造式のうち少なくとも一つによって表される繰り返し単位を含み、
2009507019.tif 000061
式中、
前記構造式における各アミンは独立して水素で４級化されてもよく、
各ｊは独立して２または３である、請求項２７記載の方法。
【請求項２９】
各ペンダント基が構造式（Ｖ）によって表され、
2009507019.tif 000062
式中、
構造式（Ｖ）における各アミンは独立してＲで４級化されてもよく、
Ｃｙ１は３〜７個の炭素原子を有する窒素含有非芳香環であり、
各Ｒは独立して水素または置換されていてもよいアルキル基であり、
各Ｒ１６は独立して末端をアミンまたはアンモニウムで置換されたＣ１‐Ｃ３アルキル鎖である、請求項４記載の方法。
【請求項３０】
前記重合体が以下の構造式のうち少なくとも一つによって表される繰り返し単位を含み、
2009507019.tif 000063
式中、各アミンは独立して水素で４級化されてもよく、ｊは１、２、３、または４である、請求項２９記載の方法。
【請求項３１】
各ペンダント基が構造式（ＶＩ）によって表され、
2009507019.tif 000064
式中、
構造式（ＶＩ）における各アミンは独立してＲで４級化されてもよく、
各Ｒは独立して水素または置換されていてもよいアルキル基であり、
Ｚ３およびＺ４はそれぞれ独立してアミンまたはアンモニウムであり、
Ｃｙ２およびＣｙ３はそれぞれ独立して２つの環窒素原子を有する５、６、または７員非芳香環である、請求項４記載の方法。
【請求項３２】
各ペンダント基が以下の構造式によって表され、
2009507019.tif 000065
式中、前記構造式における各アミンは独立して水素で４級化されてもよく、ｊは１、２、３、または４である、請求項３１記載の方法。
【請求項３３】
各ペンダント基が構造式（ＩＸ）によって表され、
2009507019.tif 000066
式中、
構造式（ＩＸ）における各アミンは独立してＲで４級化されてもよく、
ＣｙはＲで置換されていてもよい３〜７個の炭素原子を有する非芳香環であり、
各Ｒは独立して水素または置換されていてもよいアルキル基であり、
各Ｒ１８は独立して末端をアミンまたはアンモニウムで置換されたＣ１‐Ｃ３アルキル鎖である、請求項４記載の方法。
【請求項３４】
前記重合体が以下の構造式のうち少なくとも一つによって表される繰り返し単位を含み、
2009507019.tif 000067
式中、
前記構造式における各アミンは独立してＲで４級化されてもよく、
各Ｒおよび各Ｒ＊は独立してＣ１‐Ｃ３アルキルまたは水素である、請求項３３記載の方法。
【請求項３５】
前記重合体が構造式（ＶＩＩ）および（ＶＩＩＩ）のいずれかによって表される繰り返し単位を含み、
2009507019.tif 000068
式中、
構造式（ＶＩＩ）および（ＶＩＩＩ）における各アミンは独立してＲで４級化されてもよく、
各Ｒは独立して水素または置換されていてもよいアルキル基であり、
Ｒ８は水素またはメチルであり、
各Ｒ１７は独立して水素または置換されていてもよいＣ１‐Ｃ５アルキル基であり、
Ａｒは置換されていてもよいアリーレン基であり、
各Ｔ０は独立して共有結合、カルボニル、‐Ａｒ‐、‐Ａｒ‐Ｔ１‐、‐Ｔ１‐、‐Ｏ-Ｔ２‐、‐Ｓ-Ｔ２‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐であって、ＲＴは水素または置換されていてもよいＣ１‐Ｃ３アルキル基であり、
Ｔ１は、置換されていてもよいアリーレン基によって中断されてもよい、置換されていてもよいＣ１‐Ｃ５アルキレン基であり、
Ｔ２は置換されていてもよいＣ２‐Ｃ５アルキレン基であり、
ＸはＣ‐ＲＸ、Ｎ、またはＮ＋（Ｒ）であって、ＲＸは水素または置換されていてもよいアルキル基であり、
各Ｙ２は独立して
（ｉ）ＸがＮまたはＮ＋（Ｒ）である場合、置換されていてもよいＣ２‐Ｃ５アルキレンであり、
（ｉｉ）ＸがＣ‐ＲＸである場合、置換されていてもよいＣ１‐Ｃ５アルキレンである、請求項１記載の方法。
【請求項３６】
ポリ（トリス（２‐アミノエチル）アミン‐アクリルアミド）およびポリエピクロルヒドリン／トリス（２‐アミノエチル）アミンのいずれかではなく、
その骨格に窒素を含まず、
近接ジアミン、近接ジアンモニウム、近接ジアミノアルキル、または近接ジアンモニウムアルキル基を含まず、かつ、
骨格から延びるペンダント基を含む、重合体であって、各ペンダント基が少なくとも三つの窒素含有官能基を含み、前記窒素含有官能基のうち少なくとも二つがリン酸塩を結合させ、各ペンダント基が構造式（Ｉ）によって表され、
2009507019.tif 000069
式中、
構造式（Ｉ）における各アミンは独立してＲで４級化されてもよく、
各Ｒは独立して水素または置換されていてもよいアルキル基であり、
Ｔ０は共有結合、カルボニル、‐Ａｒ‐、‐Ａｒ‐Ｔ１‐、‐Ｔ１‐、‐Ｏ-Ｔ２‐、‐Ｓ-Ｔ２‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐であって、ＲＴは水素または置換されていてもよいＣ１‐Ｃ３アルキル基であり、
Ａｒは置換されていてもよいアリーレン基であり、
Ｔ１は、置換されていてもよいアリーレン基によって中断されてもよい、置換されていてもよいＣ１‐Ｃ５アルキレン基であり、
Ｔ２は置換されていてもよいＣ２‐Ｃ５アルキレン基であって、
ａ）ＮＲ６Ｒ７は総合して
１）アミン、アンモニウム、アミノアルキル、およびアンモニウムアルキルから選択される２つ以上の基で置換された単環非芳香環であるか、または
２）少なくとも二つの環アミンもしくはアンモニウム基を含む架橋二環非芳香環であり、あるいは
ｂ）Ｒ６は水素、置換されていてもよいアルキル基、または置換されていてもよいアリール基であり、
Ｒ７は、
１）Ｔ０がＯ‐Ｔ２、Ｓ‐Ｔ２、Ａｒ、またはＡｒ‐Ｔ１である場合は構造式（Ｉａ）によって表され、
2009507019.tif 000070
Ｔ０が共有結合、カルボニル、‐Ｔ１‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐である場合は構造式（Ｉｂ）によって表され、
2009507019.tif 000071
式中、
Ｘは
（Ａ）Ｃ‐ＲＸであり、ＲＸは水素、置換されていてもよいアルキル基、もしくは置換されていてもよいアリール基であるか、または
（Ｂ）ＮもしくはＮ＋（Ｒ）であり、
Ｙは
（Ａ）ＸがＣ‐ＲＸである場合は共有結合、または置換されていてもよいアリーレン基によって中断されてもよい、置換されていてもよいＣ１‐Ｃ１０アルキレン基であり、
（Ｂ）ＸがＮまたはＮ＋（Ｒ）である場合は置換されていてもよいアリーレン基によって中断されてもよい、置換されていてもよいＣ２‐Ｃ１０アルキレン基であり、
Ｒ９は
（Ａ）ＸがＣ‐ＲＸである場合はアルキル基またはアリール基であって、前記基はアミン、アンモニウム、アミノアルキル、およびアンモニウムアルキルから選択される少なくとも一つの基で置換され、
（Ｂ）ＸがＮまたはＮ＋（Ｒ）である場合は水素、置換されていてもよいアルキル基、または置換されていてもよいアリール基であり、
Ｒ１０は水素、置換されていてもよいアルキル基、または置換されていてもよいアリール基であり、
各Ｒ１２およびＲ１３は独立して末端をアミンまたはアンモニウムで置換されたアルキル基であるか、あるいは
２）‐Ｙ１‐Ｃｙであって、
Ｙ１は共有結合または置換されていてもよいＣ１‐Ｃ５アルキレン基であり、Ｃｙはアミン、アンモニウム、アミノアルキル、およびアンモニウムアルキルから選択される２つ以上の基で置換された単環非芳香環である、重合体。
【請求項３７】
架橋された、請求項３６記載の重合体。
【請求項３８】
共重合体である、請求項３６記載の重合体。
【請求項３９】
各ペンダント基が構造式（ＩＩａ）によって表され、
2009507019.tif 000072
式中、
構造式（ＩＩａ）の各アミンは独立してＲで４級化されてもよく、
各Ｒは独立して水素または置換されていてもよいアルキル基であり、
各Ｒ１４は独立して水素または置換されていてもよいアルキル基であり、
Ｘ１およびＸ２はそれぞれ独立して置換されていてもよいアルキレン基である、請求項３６記載の重合体。
【請求項４０】
構造式（ＩＩａ）の各アミンが独立して水素で４級化されてもよい、請求項３９記載の重合体。
【請求項４１】
ＹがＣ１‐Ｃ５アルキレン基であり、
Ｘ１およびＸ２が独立してＣ１‐Ｃ５アルキレンである、請求項４０記載の重合体。
【請求項４２】
ＲＸが水素であり、
各Ｒ１４が水素である、請求項４１記載の重合体。
【請求項４３】
ポリエーテル、ポリオレフィン、ポリアリルアミン、ポリビニルアミン、ポリメタクリルアミド、またはポリアクリルアミドである、請求項３９記載の重合体。
【請求項４４】
各ペンダント基が構造式（ＩＩｂ）によって表され、
2009507019.tif 000073
式中、
構造式（ＩＩｂ）の各アミンは独立してＲで４級化されてもよく、
各Ｒは独立して水素または置換されていてもよいアルキル基であり、
各Ｒ１４は独立して水素または置換されていてもよいアルキル基であり、
Ｘ１およびＸ２はそれぞれ独立して置換されていてもよいアルキレン基である、請求項３６記載の重合体。
【請求項４５】
構造式（ＩＩｂ）の各アミンが独立して水素で４級化されてもよい、請求項４４記載の重合体。
【請求項４６】
ＹはＣ２‐Ｃ５アルキレン基であり、
Ｘ１およびＸ２は独立してＣ２‐Ｃ５アルキレンである、請求項４５記載の重合体。
【請求項４７】
各Ｒ１４が水素である、請求項４６記載の重合体。
【請求項４８】
ポリエーテル、ポリオレフィン、ポリアリルアミン、ポリビニルアミン、ポリメタクリルアミド、またはポリアクリルアミドである、請求項４４記載の重合体。
【請求項４９】
以下から選択される構造式によって表される繰り返し単位を含む重合体であって、
2009507019.tif 000074
式中、
各アミンは独立してＲで４級化されてもよく、
各Ｒは独立して水素または置換されていてもよいアルキル基であり、
Ｒ１８は水素またはＣ１‐Ｃ５アルキル基である、請求項４４記載の重合体。
【請求項５０】
各Ｒ１４が水素であり、各アミンが独立して水素で４級化されてもよい、請求項４９記載の重合体。
【請求項５１】
以下から選択される構造式によって表される繰り返し単位を含む重合体であって、
2009507019.tif 000075
2009507019.tif 000076
2009507019.tif 000077
式中、
各アミンは独立してＲで４級化されてもよく、
各ＶはＮまたはＣＨであり、
各Ｒは独立して水素または置換されていてもよいアルキル基である、請求項４９記載の重合体。
【請求項５２】
各Ｒ１４が水素であり、各アミンが独立して水素で４級化されてもよい、請求項５１記載の重合体。
【請求項５３】
以下から選択される構造式によって表された繰り返し単位を含む重合体であって、
2009507019.tif 000078
2009507019.tif 000079
2009507019.tif 000080
式中、
Ｒ１８は水素またはメチル基であり、
各ＶはＮまたはＣＨであり、
各アミンは独立して水素で４級化されてもよく、
各ｊは独立して１、２、３、４、または５であり、
各ｋは独立して２、３、または４である、請求項４４記載の重合体。
【請求項５４】
各ペンダント基が構造式（ＩＩＩ）によって表され、
2009507019.tif 000081
式中、
構造式（ＩＩＩ）における各アミンは独立してＲで４級化されてもよく、
各Ｒは独立して水素または置換されていてもよいアルキル基であり、
Ｔ０はＯ‐Ｔ２、Ｓ‐Ｔ２、Ａｒ、またはＡｒ‐Ｔ１であり、
Ｒ１０は水素、または置換されていてもよいＣ２‐Ｃ５アルキレン基であるＸ３を有するＸ３‐Ｎ（Ｒ１４）２もしくはＸ３‐Ｎ＋（Ｒ１４）３であり、
各Ｒ１４は独立して水素または置換されていてもよいアルキル基である、請求項３６記載の重合体。
【請求項５５】
各ペンダント基が構造式（ＩＶ）によって表され、
2009507019.tif 000082
式中、
構造式（ＩＶ）に示される各アミンはＲで４級化されてもよく、
各Ｒは独立して水素または置換されていてもよいアルキル基であり、
ＹおよびＸ３は独立して‐（ＣＨ２）ｊ‐であって、ｊは２、３、または４である、請求項５４記載の重合体。
【請求項５６】
以下から選択される構造式によって表される繰り返し単位を含む重合体であって、
2009507019.tif 000083
式中、
前記構造式における各アミンは、独立して水素で４級化されてもよく、ｋは１、２、３、４、または５であり、各ｍは独立して２または３である、請求項５５記載の重合体。
【請求項５７】
各ペンダント基が構造式（Ｘ）によって表され、
2009507019.tif 000084
式中、
Ｔ０はＯ‐Ｔ２、Ｓ‐Ｔ２、Ａｒ、またはＡｒ‐Ｔ１であり、
構造式（Ｘ）における各アミンは独立してＲで４級化されてもよく、
各Ｒは独立して水素または置換されていてもよいアルキル基であり、
各ｊは独立して２または３である、請求項３６記載の重合体。
【請求項５８】
以下の構造式のうち少なくとも一つによって提供される繰り返し単位を含む重合体であって、
2009507019.tif 000085
式中、
前記構造式における各アミンは独立して水素で４級化されてもよく、
各ｊは独立して２または３である、請求項５７記載の重合体。
【請求項５９】
各ペンダント基が構造式（Ｖ）によって表され、
2009507019.tif 000086
式中、
構造式（Ｖ）における各アミンは独立してＲで４級化されてもよく、
Ｃｙ１は３〜７個の炭素原子を有する窒素含有非芳香環であり、
各Ｒは独立して水素または置換されていてもよいアルキル基であり、
各Ｒ１６は独立して末端をアミンまたはアンモニウムで置換されたＣ１‐Ｃ３アルキル鎖である、請求項３６記載の重合体。
【請求項６０】
以下の構造式のうち少なくとも一つによって表される繰り返し単位を含む重合体であって、
2009507019.tif 000087
式中、各アミンは独立して水素で４級化されてもよく、ｊは１、２、３、または４である、請求項５９記載の重合体。
【請求項６１】
各ペンダント基が構造式（ＶＩ）によって表され、
2009507019.tif 000088
式中、
構造式（ＶＩ）における各アミンは独立してＲで４級化されてもよく、
各Ｒは独立して水素または置換されていてもよいアルキル基であり、
Ｚ３およびＺ４はそれぞれ独立してアミンまたはアンモニウムであり、
Ｃｙ２およびＣｙ３はそれぞれ独立して二つの窒素原子を有する５、６、または７員非芳香環である、請求項３６記載の重合体。
【請求項６２】
各ペンダント基が以下の構造式によって表され、
2009507019.tif 000089
式中、
前記構造式における各アミンは独立して水素で４級化されてもよく、ｊは１、２、３、または４である、請求項６１記載の重合体。
【請求項６３】
各ペンダント基が構造式（ＩＸ）によって表され、
2009507019.tif 000090
式中、
構造式（ＩＸ）における各アミンは独立してＲで４級化されてもよく、
Ｃｙは３〜７個の炭素原子を有する非芳香環であり、
各Ｒは独立して水素または置換されていてもよいアルキル基であり、
各Ｒ１８は独立して末端をアミンまたはアンモニウムで置換されたＣ１‐Ｃ３アルキル鎖である、請求項３６記載の重合体。
【請求項６４】
以下の構造式のうち少なくとも一つによって表される繰り返し単位を含む重合体であって、
2009507019.tif 000091
式中、
前記構造式における各アミンは独立してＲで４級化されてもよく、
各Ｒおよび各Ｒ＊は独立してＣ１‐Ｃ３アルキルまたは水素である、請求項６３記載の重合体。
【請求項６５】
各Ｒおよび各Ｒ＊が水素である、請求項６４記載の重合体。
【請求項６６】
構造式（ＶＩＩ）および（ＶＩＩＩ）のうち一つによって表される繰り返し単位を含む重合体であって、
2009507019.tif 000092
式中、
構造式（ＶＩＩ）および（ＶＩＩＩ）における各アミンは独立してＲで４級化されてもよく、
各Ｒは独立して水素または置換されていてもよいアルキル基であり、
Ｒ８は水素またはメチルであり、
各Ｒ１７は独立して水素または置換されていてもよいＣ１‐Ｃ５アルキル基であり、
Ａｒは置換されていてもよいアリーレン基であり、
各Ｔ０は独立して共有結合、カルボニル、‐Ａｒ‐、‐Ａｒ‐Ｔ１‐、‐Ｔ１‐、‐Ｏ-Ｔ２‐、‐Ｓ-Ｔ２‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐であって、式中、ＲＴは水素または置換されていてもよいＣ１‐Ｃ３アルキル基であり、
Ｔ１は置換されていてもよいアリーレン基によって中断されてもよい、置換されていてもよいＣ１‐Ｃ５アルキレン基であり、
Ｔ２は置換されていてもよいＣ２‐Ｃ５アルキレン基であり、
ＸはＣ‐ＲＸ、Ｎ、またはＮ＋（Ｒ）であり、式中、ＲＸは水素または置換されていてもよいアルキル基であって、
各Ｙ２は独立して
（ｉ）ＸがＮ、またはＮ＋（Ｒ）である場合は置換されていてもよいＣ２‐Ｃ５アルキレンであり、
（ｉｉ）ＸがＣ‐ＲＸである場合は置換されていてもよいＣ１‐Ｃ５アルキレンである、重合体。
【請求項６７】
薬学的に許容される担体または希釈剤；および
骨格から延びるペンダント基を含む、架橋された重合体または該重合体の薬学的に許容される塩
を含む薬学的組成物であって、各ペンダント基は少なくとも三つの窒素含有官能基を含み、該窒素含有官能基のうち少なくとも二つはリン酸塩を結合させ、各ペンダント基は構造式（Ｉ）によって表され、
2009507019.tif 000093
式中、
構造式（Ｉ）における各アミンは独立してＲで４級化されてもよく、
各Ｒは独立して水素または置換されていてもよいアルキル基であり、
Ｔ０は共有結合、カルボニル、‐Ａｒ‐、‐Ａｒ‐Ｔ１‐、‐Ｔ１‐、‐Ｏ-Ｔ２‐、‐Ｓ-Ｔ２‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐であり、式中、ＲＴは水素または置換されていてもよいＣ１‐Ｃ３アルキル基であり、
Ａｒは置換されていてもよいアリーレン基であり、
Ｔ１は置換されていてもよいアリーレン基によって中断されてもよい、置換されていてもよいＣ１‐Ｃ５アルキレン基であり、
Ｔ２は置換されていてもよいＣ２‐Ｃ５アルキレン基であり、
ａ）ＮＲ６Ｒ７は総合して
１）アミン、アンモニウム、アミノアルキル、およびアンモニウムアルキルから選択される２つ以上の基で置換された単環非芳香環であるか、または
２）少なくとも二つの環アミンまたはアンモニウム基を含む架橋二環非芳香環であり、あるいは
ｂ）Ｒ６は水素、置換されていてもよいアルキル基、または置換されていてもよいアリール基であり、
Ｒ７は、
１）Ｔ０がＯ‐Ｔ２、Ｓ‐Ｔ２、Ａｒ、またはＡｒ‐Ｔ１である場合は構造式（Ｉａ）によって表され、
2009507019.tif 000094
Ｔ０が共有結合、カルボニル、‐Ｔ１‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐である場合は構造式（Ｉｂ）によって表され、
2009507019.tif 000095
式中、
Ｘは、
（Ａ）Ｃ‐ＲＸであって、ＲＸは水素、置換されていてもよいアルキル基、または置換されていてもよいアリール基であるか、または
（Ｂ）ＮまたはＮ＋（Ｒ）であり、
Ｙは、
（Ａ）ＸがＣ‐ＲＸである場合は共有結合、または置換されていてもよいアリーレン基によって中断されてもよい、置換されていてもよいＣ１‐Ｃ１０アルキレン基であり、
（Ｂ）ＸがＮまたはＮ＋（Ｒ）である場合は置換されていてもよいアリーレン基によって中断されてもよい、置換されていてもよいＣ２‐Ｃ１０アルキレン基であり、
Ｒ９は、
Ａ）ＸがＣ‐ＲＸである場合、アルキル基またはアリール基であって、該基はアミン、アンモニウム、アミノアルキル、およびアンモニウムアルキルから選択される少なくとも一つの基で置換され、
（Ｂ）ＸがＮまたはＮ＋（Ｒ）である場合は水素、置換されていてもよいアルキル基、または置換されていてもよいアリール基であり、
Ｒ１０は水素、置換されていてもよいアルキル基、または置換されていてもよいアリール基であり、
Ｒ１２およびＲ１３はそれぞれ独立して末端をアミンまたはアンモニウムで置換されたアルキル基であるか、あるいは
２）‐Ｙ１‐Ｃｙであって、
Ｙ１は共有結合または置換されていてもよいＣ１‐Ｃ５アルキレン基であり、Ｃｙはアミン、アンモニウム、アミノアルキル、およびアンモニウムアルキルから選択される二つ以上の基で置換された単環非芳香環であり、
該重合体は、
ポリ（トリス（２‐アミノエチル）アミン‐アクリルアミド）およびポリエピクロルヒドリン／トリス（２‐アミノエチル）アミンのいずれかではなく、
該重合体はその骨格に窒素を含まず、
該重合体は近接ジアミン、近接ジアンモニウム、近接ジアミノアルキル、または近接ジアンモニウムアルキル基を含まない、薬学的組成物。
【請求項６８】
前記重合体が共重合体である、請求項６７記載の薬学的組成物。
【請求項６９】
各ペンダント基が構造式（ＩＩａ）によって表され、
2009507019.tif 000096
式中、
構造式（ＩＩａ）の各アミンは独立してＲで４級化されてもよく、
各Ｒは独立して水素または置換されていてもよいアルキル基であり、
各Ｒ１４は独立して水素または置換されていてもよいアルキル基であり、
Ｘ１およびＸ２はそれぞれ独立して置換されていてもよいアルキレン基である、請求項６７記載の薬学的組成物。
【請求項７０】
構造式（ＩＩａ）の各アミンが独立して水素で４級化されてもよい、請求項６９記載の薬学的組成物。
【請求項７１】
ＹがＣ１‐Ｃ５アルキレン基であり、
Ｘ１およびＸ２が独立してＣ１‐Ｃ５アルキレンである、
請求項７０記載の薬学的組成物。
【請求項７２】
ＲＸが水素であり、
各Ｒ１４が水素である、
請求項７１記載の薬学的組成物。
【請求項７３】
前記重合体がポリエーテル、ポリオレフィン、ポリアリルアミン、ポリビニルアミン、ポリメタクリルアミド、またはポリアクリルアミドである、請求項６９記載の薬学的組成物。
【請求項７４】
各ペンダント基が構造式（ＩＩｂ）によって表され、
2009507019.tif 000097
式中、
構造式（ＩＩｂ）の各アミンが独立してＲで４級化されてもよく、
各Ｒが独立して水素または置換されていてもよいアルキル基であり、
各Ｒ１４が独立して水素または置換されていてもよいアルキル基であり、
Ｘ１およびＸ２はそれぞれ独立して置換されていてもよいアルキレン基である、請求項６７記載の薬学的組成物。
【請求項７５】
構造式（ＩＩｂ）の各アミンが独立して水素で４級化されてもよい、請求項７４記載の薬学的組成物。
【請求項７６】
ＹがＣ２‐Ｃ５アルキレン基であり、
Ｘ１およびＸ２が独立してＣ２‐Ｃ５アルキレンである、
請求項７５記載の薬学的組成物。
【請求項７７】
各Ｒ１４が水素である、請求項７６記載の薬学的組成物。
【請求項７８】
前記重合体がポリエーテル、ポリオレフィン、ポリアリルアミン、ポリビニルアミン、ポリメタクリルアミド、またはポリアクリルアミドである、請求項７４記載の薬学的組成物。
【請求項７９】
前記重合体が以下から選択される構造式によって表される繰り返し単位を含み、
2009507019.tif 000098
式中、
各アミンは独立してＲで４級化されてもよく、
各Ｒは独立して水素または置換されていてもよいアルキル基であり、
Ｒ１８は水素またはＣ１‐Ｃ５アルキル基である、請求項７４記載の薬学的組成物。
【請求項８０】
各Ｒ１４が水素であり各アミンが独立して水素で４級化されてもよい、請求項７９記載の薬学的組成物。
【請求項８１】
前記重合体が、以下から選択される構造式によって表される繰り返し単位を含み、
2009507019.tif 000099
2009507019.tif 000100
2009507019.tif 000101
式中、
各アミンは独立してＲで４級化されてもよく、
各ＶはＮまたはＣＨであり、
各Ｒは独立して水素または置換されていてもよいアルキル基である、請求項７９記載の薬学的組成物。
【請求項８２】
各Ｒ１４が水素であり、各アミンが独立して水素で４級化されてもよい、請求項８１記載の薬学的組成物。
【請求項８３】
前記重合体が、以下から選択される構造式によって表される繰り返し単位を含み、
2009507019.tif 000102
2009507019.tif 000103
2009507019.tif 000104
式中、
Ｒ１８は水素またはメチル基であり、
各ＶはＮまたはＣＨであり、
各アミンは独立して水素で４級化されてもよく、
各ｊは独立して１、２、３、４、または５であり、
各ｋは独立して２、３、または４である、請求項７４記載の薬学的組成物。
【請求項８４】
各ペンダント基が構造式（ＩＩＩ）によって表され、
2009507019.tif 000105
式中、
構造式（ＩＩＩ）における各アミンは独立してＲで４級化されてもよく、
各Ｒは独立して水素または置換されていてもよいアルキル基であり、
Ｔ０はＯ‐Ｔ２、Ｓ‐Ｔ２、Ａｒ、またはＡｒ‐Ｔ１であり、
Ｒ１０は水素、または置換されていてもよいＣ２‐Ｃ５アルキレン基であるＸ３を含むＸ３‐Ｎ（Ｒ１４）２もしくはＸ３‐Ｎ＋（Ｒ１４）３であり、
各Ｒ１４は独立して水素または置換されていてもよいアルキル基である、請求項６７記載の薬学的組成物。
【請求項８５】
各ペンダント基が構造式（ＩＶ）によって表され、
2009507019.tif 000106
式中、
構造式（ＩＶ）に示される各アミンはＲで４級化されてもよく、
各Ｒは独立して水素または置換されていてもよいアルキル基であり、
ＹおよびＸ３は独立して‐（ＣＨ２）ｊ‐であって、ｊは２、３、または４である、請求項８４記載の薬学的組成物。
【請求項８６】
前記重合体が、以下から選択される構造式によって表される繰り返し単位を含み、
2009507019.tif 000107
式中、前記構造式における各アミンは独立して水素で４級化されてもよく、ｋは１、２、３、４、または５であり、各ｍは独立して２または３である、請求項８５記載の薬学的組成物。
【請求項８７】
各ペンダント基が構造式（Ｘ）によって表され、
2009507019.tif 000108
式中、
Ｔ０はＯ‐Ｔ２、Ｓ‐Ｔ２、Ａｒ、またはＡｒ‐Ｔ１であり、
構造式（Ｘ）における各アミンは独立してＲで４級化されてもよく、
各Ｒは独立して水素または置換されていてもよいアルキル基であり、
各ｊは独立して２または３である、請求項６７記載の薬学的組成物。
【請求項８８】
前記重合体が、以下の構造式のうち少なくとも一つによって表される繰り返し単位を含み、
2009507019.tif 000109
式中、
前記構造式における各アミンは独立して水素で４級化されてもよく、
各ｊは独立して２または３である、請求項８７記載の薬学的組成物。
【請求項８９】
各ペンダント基が構造式（Ｖ）によって表され、
2009507019.tif 000110
式中、
構造式（Ｖ）における各アミンは独立してＲで４級化されてもよく、
Ｃｙ１は３〜７個の炭素原子を有する窒素含有非芳香環であり、
各Ｒは独立して水素または置換されていてもよいアルキル基であり、
各Ｒ１６は独立して末端をアミンまたはアンモニウムで置換されたＣ１‐Ｃ３アルキル鎖である、請求項６７記載の薬学的組成物。
【請求項９０】
前記重合体が以下の構造式のうち少なくとも一つによって表される繰り返し単位を含み、
2009507019.tif 000111
式中、各アミンは独立して水素で４級化されてもよく、ｊは１、２、３、または４である、請求項８９記載の薬学的組成物。
【請求項９１】
各ペンダント基が構造式（ＶＩ）によって表され、
2009507019.tif 000112
式中、
構造式（ＶＩ）における各アミンは独立してＲで４級化されてもよく、
各Ｒは独立して水素または置換されていてもよいアルキル基であり、
Ｚ３およびＺ４はそれぞれ独立してアミンまたはアンモニウムであり、
Ｃｙ２およびＣｙ３はそれぞれ独立して２つの環窒素原子を有する５、６、または７員非芳香環である、請求項６７記載の薬学的組成物。
【請求項９２】
各ペンダント基が以下の構造式によって表され、
2009507019.tif 000113
式中、
前記構造式における各アミンは独立して水素で４級化されてもよく、ｊは１、２、３、または４である、請求項９１記載の薬学的組成物。
【請求項９３】
各ペンダント基が構造式（ＩＸ）によって表され、
2009507019.tif 000114
式中、
構造式（ＩＸ）における各アミンは独立してＲで４級化されてもよく、
Ｃｙは３〜７個の炭素原子を有する非芳香環であり、
各Ｒは独立して水素または置換されていてもよいアルキル基であり、
各Ｒ１８は独立して末端をアミンまたはアンモニウムで置換されたＣ１‐Ｃ３アルキル鎖である、請求項６７記載の薬学的組成物。
【請求項９４】
前記重合体が以下の構造式のうち少なくとも一つによって表される繰り返し単位を含み、
2009507019.tif 000115
式中、
前記構造式における各アミンは独立してＲで４級化されてもよく、
各Ｒおよび各Ｒ＊は独立してＣ１‐Ｃ３アルキルまたは水素である、請求項９３記載の薬学的組成物。
【請求項９５】
各Ｒおよび各Ｒ＊が水素である、請求項９４記載の薬学的組成物。
【請求項９６】
薬学的に許容される担体および希釈剤；ならびに
構造式（ＶＩＩ）および（ＶＩＩＩ）の一つによって表される繰り返し単位を含む架橋重合体または薬学的に許容されるその塩
を含む、薬学的組成物であって、
2009507019.tif 000116
式中、
構造式（ＶＩＩ）および（ＶＩＩＩ）における各アミンは独立してＲで４級化されてもよく、
各Ｒは独立して水素または置換されていてもよいアルキル基であり、
Ｒ８は水素またはメチルであり、
各Ｒ１７は独立して水素または置換されていてもよいＣ１‐Ｃ５アルキル基であり、
Ａｒは置換されていてもよいアリーレン基であり、
各Ｔ０は独立して共有結合、カルボニル、‐Ａｒ‐、‐Ａｒ‐Ｔ１‐、‐Ｔ１‐、‐Ｏ-Ｔ２‐、‐Ｓ-Ｔ２‐、‐Ｃ（Ｏ）‐Ｔ１‐、‐Ｃ（Ｏ）Ｏ‐Ｔ２‐、‐Ｃ（Ｏ）Ｓ‐Ｔ１‐、または‐Ｃ（Ｏ）Ｎ（ＲＴ）‐Ｔ２‐であり、式中、ＲＴは水素または置換されていてもよいＣ１‐Ｃ３アルキル基であり、
Ｔ１は置換されていてもよいアリーレン基によって中断されてもよい、置換されていてもよいＣ１‐Ｃ５アルキレン基であり、
Ｔ２は置換されていてもよいＣ２‐Ｃ５アルキレン基であり、
ＸはＣ‐ＲＸ、Ｎ、またはＮ＋（Ｒ）であり、式中、ＲＸは水素または置換されていてもよいアルキル基であり、
各Ｙ２は独立して
（ｉ）ＸがＮまたはＮ＋（Ｒ）である場合、置換されていてもよいＣ２‐Ｃ５アルキレンであり、
（ｉｉ）ＸがＣ‐ＲＸである場合、置換されていてもよいＣ１‐Ｃ５アルキレンである、薬学的組成物。
【発明の詳細な説明】
【技術分野】
【０００１】
関連出願
本発明は、２００５年９月２日出願の米国仮特許出願第６０／７１３，９９１号および２００５年１１月８日出願の第６０／７３４，４６２号の恩典を主張する。
【０００２】
上記出願が示す内容全体は、参照することにより本明細書に組み込まれる。
【背景技術】
【０００３】
背景
高リン血症はしばしば腎機能の不全、副甲状腺機能低下、および他の特定病状に関連する疾患を伴う。高リン血症は一般に、約６ｍｇ／ｄＬ以上の血中リン酸塩濃度を保有すると定義される。この状態が長期間存続すると、特にカルシウムおよびリンの代謝に重度の異常を招き、関節、肺、および眼に異常な硬化を呈することがある。
【０００４】
血清リン酸塩を下げるための治療法には、透析、リン酸塩の食事制限、および消化管吸収を低下させるための不溶性リン酸塩結合剤の経口投与が含まれる。一般に、透析およびリン酸塩の食事制限では高リン血症を適切に改善することはできない。さらに、これらの治療内容は、前者においては透析の侵襲的性質、後者においては食習慣の修正が困難という問題がある。
【０００５】
特定のリン酸塩結合剤の経口投与も提案されている。リン酸塩結合剤は、カルシウム塩またはアルミニウム塩を含む。カルシウム塩は、腸リン酸塩を結合させて吸収を抑えるために広く使用されている。摂取されたカルシウムはリン酸塩と結合し、Ｃａ３（ＰＯ４）２、ＣａＨＰＯ４、またはＣａ（Ｈ２ＰＯ４）２などの不溶性カルシウムリン酸塩を形成する。リン酸塩結合には、炭酸カルシウム、酢酸（ＰｈｏｓＬｏ（Ｒ）酢酸カルシウム錠）、クエン酸、アルギニン酸、およびケト酸塩を含む様々なカルシウム塩が利用されている。一般にこの類の治療法は、摂取されたカルシウムが大量に吸収されて高カルシウム血症を引き起こす。高カルシウム血症は、心不整脈、腎不全、および皮膚や内蔵の硬化など多くの深刻な副作用を示している。カルシウム系リン酸塩結合剤を用いた治療中は、血中カルシウム濃度を頻繁に監視する必要がある。
【０００６】
またＡｍｐｈｏｊｅｌ（Ｒ）水酸化アルミニウムゲルなどのアルミニウム系リン酸塩結合剤も高リン血症の治療に使用されている。これらの化合物は腸リン酸塩と複合して、高不溶性のアルミニウムリン酸塩を形成する。結合リン酸塩は患者による吸収には使用できない。アンモニウムゲルの長期使用はアルミニウムの蓄積につながり、しばしば脳症、骨軟化症、および筋疾患などの症状を伴うアルミニウム中毒を引き起こす。
【０００７】
選択されたイオン交換樹脂をリン酸塩結合において使用することも提案されている。試験済みのイオン交換樹脂には、ＸＦ４３３１１、ＸＹ４００１３、ＸＦ４３２５４、ＸＹ４００１１、およびＸＹ４００１２などの塩化物の形をとるＤｏｗｅｘ（Ｒ）アニオン交換樹脂が含まれる。これらの樹脂は高リン血症の治療に対して幾つかの欠点がある。例えば、結合効率が悪いこと、リン酸塩の吸収量を大幅に低下させるには高投与量を使用する必要があることなどが含まれる。
【０００８】
塩酸セベラマー（米国特許第５，６６７，７７５号（特許文献１）において開示）などの特定のアニオン交換重合体は、高い血中リン酸塩濃度を下げることができるリン酸塩抑制剤としての有効性を示している。塩酸セベラマーはペンダント基を有する重合体を含む。ペンダント基は重合体から延び、単一のアミノ基を有する。このようなリン酸塩結合特性またはより好ましい特性を有する新しい重合体の開発が望まれる。
【０００９】
【特許文献１】米国特許第５，６６７，７７５号
【発明の開示】
【００１０】
概要
本明細書は新規のリン酸塩結合重合体を開示する。これらの重合体は重合体骨格から延びる複数の基を含む。このペンダント基は、リン酸塩を結合させる一つ以上（例えば、二つ、三つ、四つまたはそれ以上）の窒素含有官能基を含む。本明細書に開示される幾つかの重合体は、リン酸塩結合基の密度を高め、リン酸塩結合を促進するように配列された基を提供する。
【００１１】
本発明の一態様は、リン酸塩結合重合体またはその薬学的に許容される塩である。重合体は、骨格から延びるペンダント基を含む。ペンダント基は、リン酸塩を結合させる少なくとも二つ（好ましくは少なくとも三つ）の窒素含有官能基を含む。
【００１２】
本発明の好ましい態様において、リン酸塩結合重合体のペンダント基は、少なくとも三つの窒素含有官能基を含む。複数の窒素含有官能基はリン酸塩を結合させる。各ペンダント基は構造式（Ｉ）によって表される。
2009507019.tif 000002
【００１３】
構造式（Ｉ）における各アミンは独立してＲで４級化されてもよい。
【００１４】
Ｒによって表される各基は独立して水素または置換されていてもよいアルキル基である。
【００１５】
Ｔ０は共有結合、カルボニル、Ａｒ、Ａｒ‐Ｔ１、Ｔ１、Ｏ-Ｔ２、Ｓ-Ｔ２、Ｃ（Ｏ）‐Ｔ１、Ｃ（Ｏ）Ｏ‐Ｔ２、Ｃ（Ｏ）Ｓ‐Ｔ１、またはＣ（Ｏ）Ｎ（ＲＴ）‐Ｔ２である。
【００１６】
Ａｒは置換されていてもよいアリーレン基である。
【００１７】
ＲＴは水素または置換されていてもよいＣ１‐Ｃ３アルキル基である。
【００１８】
Ｔ１は置換されていてもよいアリーレン基によって中断されてもよい、置換されていてもよいＣ１‐Ｃ５アルキレン基である。
【００１９】
Ｔ２は置換されていてもよいＣ２‐Ｃ５アルキレン基である。
【００２０】
ＮＲ６Ｒ７は総合してアミン、アンモニウム、アミノアルキル、およびアンモニウムアルキルから選択される２つ以上の基で置換された単環非芳香、または少なくとも二つの環アミンまたはアンモニウム基を含む架橋二環非芳香環である。
【００２１】
あるいは、Ｒ６は水素、置換されていてもよいアルキル基、または置換されていてもよいアリール基であり、Ｒ７はＹ１‐Ｃｙである。
【００２２】
また別の代替物において、Ｒ６は水素、置換されていてもよいアルキル基、または置換されていてもよいアリール基であり、Ｒ７は構造式（Ｉａ）によって表される。さらに別の代替物において、Ｒ６は水素、置換されていてもよいアルキル基、または置換されていてもよいアリール基であり、Ｒ７はＴ０がＯ‐Ｔ２である場合は構造式（Ｉａ）によって表され、Ｔ０が共有結合、カルボニル、Ｔ１、Ｓ‐Ｔ２、Ｃ（Ｏ）‐Ｔ１、Ｃ（Ｏ）Ｏ‐Ｔ２、Ｃ（Ｏ）Ｓ‐Ｔ１、またはＣ（Ｏ）Ｎ（ＲＴ）‐Ｔ２である場合は構造式（Ｉｂ）によって表される。
2009507019.tif 000003
【００２３】
ＸはＣ‐ＲＸ、ＮまたはＮ＋（Ｒ）である。
【００２４】
ＲＸは水素、置換されていてもよいアルキル基、または置換されていてもよいアリール基である。
【００２５】
ＹはＸがＣ‐ＲＸである場合、共有結合または置換されていてもよいアリーレン基によって中断されてもよい、置換されていてもよいＣ１‐Ｃ１０アルキレン基であり、ＸがＮまたはＮ＋（Ｒ）である場合、置換されていてもよいアリーレン基によって中断されてもよい、置換されていてもよいＣ２‐Ｃ１０アルキレン基である。
【００２６】
Ｒ９はＸがＣ‐ＲＸである場合はアルキル基またはアリール基であって、この基はアミン、アンモニウム、アミノアルキル、およびアンモニウムアルキルから選択される少なくとも一つの基で置換され、ＸがＮまたはＮ＋（Ｒ）である場合は水素、置換されていてもよいアルキル基、または置換されていてもよいアリール基である。
【００２７】
Ｒ１０は水素、置換されていてもよいアルキル基、または置換されていてもよいアリール基である。Ｒ７の唯一の値が構造式（Ｉａ）によって表される基である場合、Ｔ０はカルボニルであり、Ｒ１０はアルキルまたはアリール基であって、この基はアミン、アンモニウム、アミノアルキル、およびアンモニウムアルキルから選択される少なくとも一つの基で置換される。
【００２８】
Ｒ１２およびＲ１３はそれぞれ独立して末端をアミンまたはアンモニウムで置換されたアルキル基である。
【００２９】
Ｙ１は共有結合または置換されていてもよいＣ１‐Ｃ５アルキレン基である。
【００３０】
Ｃｙはアミン、アンモニウム、アミノアルキル、およびアンモニウムアルキルから選択される２つ以上の基で置換された単環非芳香環である。
【００３１】
本発明の別の態様は、そのような治療を必要とする対象からリン酸塩を除去する方法である。この方法は、本明細書において開示される有効量のリン酸塩結合重合体または該重合体の薬学的に許容される塩を対象に投与する工程を含む。
【００３２】
本発明の別の態様は、薬学的に許容される担体または希釈剤、および本明細書に記載のリン酸塩結合重合体、または本明細書に記載される重合体の薬学的に許容される塩を含む薬学的組成物を対象とする。この薬学的組成物は、例えば高リン血症患者の治療などを含む薬物療法に使用される。
【００３３】
本明細書のさらに別の態様は、開示されたリン酸塩結合重合体を高リン血症患者の治療薬製造に使用することである。
【００３４】
詳細な説明
開示されたリン酸塩結合重合体は、リン酸塩アニオンと相互作用するよう調整された複数の窒素含有官能基を含む。窒素含有官能基の配置によって、リン酸塩結合剤の密度を高め、結合剤が結合力および効率を高めることができるようにする。
【００３５】
開示されたリン酸塩結合重合体は、重合体の骨格から延びるペンダント基を含む。各ペンダント基は、リン酸塩を結合させる少なくとも二つの窒素含有官能基を含む。好ましくは、各ペンダント基は少なくとも三つの窒素含有官能基を含む。複数（例えば、少なくとも三つ）の窒素含有官能基はリン酸塩を結合させる。好ましくは、各ペンダント基は構造式（Ｉ）によって表される。
2009507019.tif 000004
【００３６】
構造式（Ｉ）における各アミンは独立してＲで４級化されてもよい。
【００３７】
Ｒによって表される各基は独立して水素または置換されていてもよいアルキル基である。Ｒによって表されるアルキル基に適した置換基は、以下に一般にアルキル基について記載されるとおりである。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシまたはＣ１‐Ｃ３ハロアルコキシである。好ましくは、Ｒは水素またはアルキル基、より好ましくは水素である。
【００３８】
Ｔ０は共有結合、カルボニル、Ａｒ、Ａｒ‐Ｔ１、Ｔ１、Ｏ‐Ｔ２、Ｓ-Ｔ２、Ｃ（Ｏ）‐Ｔ１、Ｃ（Ｏ）Ｏ‐Ｔ２、Ｃ（Ｏ）Ｓ‐Ｔ１、またはＣ（Ｏ）Ｎ（ＲＴ）‐Ｔ２である。好ましくは、Ｔ０はＯ‐Ｔ２またはＴ２あるいは両方である。あるいは、Ｔ０はＡｒまたはＡｒ‐Ｔ１あるいは両方である。また別の代替物において、Ｔ０は共有結合、Ａｒ‐Ｔ１、またはＣ１‐Ｃ５アルキレン基である。さらに別の代替物において、Ｔ０はＣ（Ｏ）‐Ｔ１である。またさらに別の代替物において、Ｔ０はＯ‐Ｔ２、Ｓ‐Ｔ２、Ａｒ、またはＡｒ‐Ｔ１である。
【００３９】
Ａｒは置換されていてもよいアリーレン基である。好ましくは、Ａｒ置換されていてもよいフェニレン基、置換されていてもよいピリジレン、または両方である。Ａｒによって表されるアリーレン、フェニレン、およびピリジレン基に対する好ましい置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。さらに好ましくは、Ａｒはフェニレン基またはピリジレン基である。
【００４０】
Ｔ１は置換されていてもよいアリーレン基によって中断されてもよい、置換されていてもよいＣ１‐Ｃ５アルキレン基であり、好ましくは置換されていてもよいフェニレン基である。このアリーレン（またはフェニレン）基に対する適切な置換基はＣ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。Ｔ１によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシまたはＣ１‐Ｃ３ハロアルコキシを含む。好ましくは、Ｔ１は（ＣＨ２）ｊであり、式中、ｊは１、２、３、４、または５であるか、あるいはｊは１、２、または３である。
【００４１】
Ｔ２は置換されていてもよいＣ２‐Ｃ５アルキレン基である。Ｔ２によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。好ましくは、Ｔ２は（ＣＨ２）ｋであり、式中、ｋは２、３、４、または５であるか、あるいはｋは２または３である。
【００４２】
ＲＴは水素または置換されていてもよいＣ１‐Ｃ３アルキル基である。ＲＴによって表されるアルキル基に対する適切な置換基は、以下に記載されるように、一般にアルキル基に対するものである。好ましい置換基は、Ｃ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。好ましくは、ＲＴは水素またはＣ１‐Ｃ３アルキル基である。
【００４３】
ＮＲ６Ｒ７は総合して、アミン、アンモニウム、アミノアルキル、およびアンモニウムアルキルから選択される２つ以上の基で置換された単環非芳香環、または少なくとも二つの環アミンまたはアンモニウム基を含む架橋二環非芳香環である。
【００４４】
あるいは、Ｒ６は水素、置換されていてもよいアルキル基、または置換されていてもよいアリール基であり、Ｒ７はＹ１‐Ｃｙである。Ｒ６によって表されるアルキルまたはアリール基に対する適切な置換基は、以下に記載されるように、一般に適切なアルキルおよびアリール基置換基を提供する。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。
【００４５】
また別の代替物において、Ｒ６は水素、置換されていてもよいアルキル基、または置換されていてもよいアリール基であり、Ｒ７は構造式（Ｉａ）によって表される。さらに別の代替物において、Ｒ６は水素、置換されていてもよいアルキル基、または置換されていてもよいアリール基であり、Ｒ７はＴ０がＯ‐Ｔ２である場合は構造式（Ｉａ）によって表され、Ｔ０が共有結合、カルボニル、Ｔ１、Ｓ‐Ｔ２、Ｃ（Ｏ）‐Ｔ１、Ｃ（Ｏ）Ｏ‐Ｔ２、Ｃ（Ｏ）Ｓ‐Ｔ１、またはＣ（Ｏ）Ｎ（ＲＴ）‐Ｔ２である場合は構造式（Ｉｂ）によって表される。
2009507019.tif 000005
【００４６】
ＸがＮまたはＮ＋（Ｒ）である場合、Ｒ９は水素、置換されていてもよいアルキル基、または置換されていてもよいアリール基であり、ＸがＣ‐ＲＸである場合はアルキル基またはアリール基であって、この基はアミン、アンモニウム、アミノアルキル、およびアンモニウムアルキルから選択される少なくとも一つの基で置換される。Ｒ９によって表されるアルキル基およびアリール基に対する適切な置換基は、以下に記載されるように、一般にアルキルおよびアリール基に対するものである。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。好ましくは、Ｒ９はアミンまたはアンモニウム基で置換されたアルキル基である。より好ましくは、各Ｒ９は独立して末端をアミンまたはアンモニウムで置換されたアルキル基である。
【００４７】
Ｒ７が構造式（Ｉａ）によって表される基でありＴ０がカルボニルである場合、Ｒ１０はアルキルまたはアリール基である。この基はアミン、アンモニウム、アミノアルキル、およびアンモニウムアルキルから選択される少なくとも一つの基で置換される。そうでない場合、Ｒ１０は水素、置換されていてもよいアルキル基、または置換されていてもよいアリール基である。Ｒ１０によって表されるアルキル基およびアリール基に対する適切な置換基は、以下に記載されるように、一般にアルキルおよびアリール基に対するものである。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。好ましくは、ＸがＮまたはＮ＋（Ｒ）である場合、Ｒ１０は水素または置換されていてもよいアルキル基であり、ＸがＣ‐ＲＸである場合はアミンまたはアンモニウムで置換されたアルキル基である。さらに好ましくは、各Ｒ１０は独立して末端をアミンまたはアンモニウムで置換されたアルキル基である。
【００４８】
Ｒ１２およびＲ１３はそれぞれ独立して末端をアミンまたはアンモニウムで置換されたアルキル基である。
【００４９】
ＸはＣ‐ＲＸ、ＮまたはＮ＋（Ｒ）である。
【００５０】
ＲＸは水素、置換されていてもよいアルキル基、または置換されていてもよいアリール（好ましくはフェニル）基である。ＲＸで表されるアルキルまたはアリール基に対する適切な置換基は、以下に記載されるように、一般にアルキル基およびアリール基の置換基である。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。好ましくは、ＲＸは水素、アルキル基、またはフェニル基である。より好ましくは、ＲＸは水素である。
【００５１】
ＸがＣ‐ＲＸである場合、Ｙは共有結合、または置換されていてもよいアリーレン（好ましくはフェニレン）基によって中断されてもよい、置換されていてもよいＣ１‐Ｃ１０アルキレン基であり、ＸがＮまたはＮ＋（Ｒ）である場合は置換されていてもよいアリーレン（好ましくはフェニレン）基によって中断されてもよい、置換されていてもよいＣ２‐Ｃ１０アルキレン基である。このアリーレン（またはフェニレン）基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。Ｙによって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。好ましくは、ＹはＸがＣ‐ＲＸである場合はＣ１‐Ｃ５アルキレン基であり、ＸがＮまたはＮ＋（Ｒ）である場合はＣ２‐Ｃ５アルキレンである。
【００５２】
Ｙ１は共有結合または置換されていてもよいＣ１‐Ｃ５アルキレン基である。Ｙ１によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。
【００５３】
Ｃｙはアミン、アンモニウム、アミノアルキル、およびアンモニウムアルキルから選択される２つ以上の基で置換された単環非芳香環である。
【００５４】
本発明の第一の好ましい態様において、リン酸塩結合重合体のペンダント基は構造式（ＩＩ）によって表される。
2009507019.tif 000006
【００５５】
構造式（ＩＩ）における各アミンは独立してＲで４級化されてもよい。構造式（ＩＩ）の変数に対する定義および好ましい定義は、構造式（Ｉ）に対して記載のとおりである。
【００５６】
好ましくは構造式（ＩＩ）の場合、変数の定義は以下に記載される。
【００５７】
各Ｒは独立して水素または置換されていてもよいアルキル基である。
【００５８】
Ｒ９はアミンまたはアンモニウムで置換されたアルキル基であり、Ｒ１０はＸがＮまたはＮ＋（Ｒ）である場合は水素または置換されていてもよいアルキル基であり、ＸがＣ‐ＲＸである場合はアミンまたはアンモニウムで置換されたアルキル基である。より好ましくは、Ｒ９およびＲ１０はそれぞれ独立して末端をアミンまたはアンモニウムで置換されたアルキル基である。構造式（ＩＩ）における残りの変数に関する定義および好ましい定義は、構造式（Ｉ）に対して記載のとおりである。
【００５９】
本発明の第二の好ましい態様において、開示されたリン酸塩結合重合体のペンダント基は構造式（ＩＩａ）によって表される。
2009507019.tif 000007
【００６０】
構造式（ＩＩａ）および（ＩＩｂ）における各アミンは独立してＲで４級化されてもよい。
【００６１】
各Ｒは独立して水素または置換されていてもよいアルキル基である。
【００６２】
各Ｒ１４は独立して水素または置換されていてもよいアルキル基である。Ｒ１４によって表されるアルキル基に対する適切な置換基は、以下に記載のとおり、一般にアルキル基に対するものである。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。あるいは、Ｒ１４は水素である。
【００６３】
Ｘ１およびＸ２はそれぞれ独立して置換されていてもよいアルキレン基である。Ｘ１およびＸ２によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。あるいは構造式（ＩＩａ）に関して、Ｘ１およびＸ２はそれぞれ独立してＣ１‐Ｃ５アルキレン基である。構造式（ＩＩｂ）に関する代替物において、Ｘ１およびＸ２はそれぞれ独立してＣ２‐Ｃ５アルキレン基である。さらに別の代替物において、Ｘ１およびＸ２はそれぞれ（ＣＨ２）ｊであり、式中、ｊは１、２、３、４、または５（構造式（ＩＩａ）の場合）、ｊは２、３、４、または５（構造式（ＩＩｂ）の場合）、ｊは１、２、または３（構造式（ＩＩａ）の場合）、あるいはｊは２または３（構造式（ＩＩｂ）の場合）である。
【００６４】
構造式（ＩＩａ）および（ＩＩｂ）における残りの変数に関する定義および好ましい定義は、構造式（Ｉ）に関する記載のとおりである。
【００６５】
より好ましくは、構造式（ＩＩａ）および（ＩＩｂ）における各アミンは独立して水素で４級化されてもよい。さらに好ましくは、構造式（ＩＩａ）の場合はＣ１‐Ｃ５アルキレン基であり、構造式（ＩＩｂ）の場合はＣ２‐Ｃ５アルキレンであって、Ｘ１およびＸ２は独立して構造式（ＩＩａ）の場合はＣ１‐Ｃ５アルキレン基であり、構造式（ＩＩｂ）の場合はアルキレンである。さらに好ましくは、Ｙは構造式（ＩＩａ）の場合はＣ１‐Ｃ５アルキレン基であり、構造式（ＩＩｂ）の場合はＣ２‐Ｃ５アルキレンであって、ＲＸは水素、Ｒ１４は水素である。
【００６６】
本発明の第三の好ましい態様において、開示されたリン酸塩結合重合体は（ＩＩｃ）‐（ＩＩｄ）から選択される構造式によって表される繰り返し単位を含む。
2009507019.tif 000008
【００６７】
上記構造式（ＩＩｃ）および（ＩＩｄ）における各アミンは独立してＲで４級化されてもよい。
【００６８】
各Ｒは独立して水素または置換されていてもよいアルキル基である。
【００６９】
Ｒ１８は水素またはＣ１‐Ｃ５アルキル基である。あるいは、Ｒ１８は水素またはメチル基である。また別の代替物において、Ｒ１８はメチル基である。
【００７０】
前記構造式における変数に関する定義および好ましい定義は、構造式（ＩＩａ）および（ＩＩｂ）に関する記載のとおりである。
【００７１】
好ましくは、Ｒ１４は水素であり、構造式（ＩＩｃ）および（ＩＩｄ）の各アミンは独立して水素で４級化されてもよい。
【００７２】
より好ましくは、開示されたリン酸塩結合重合体は、（ＩＩｅ）‐（ＩＩｌ）から選択される構造式によって表される繰り返し単位を含む。
2009507019.tif 000009
2009507019.tif 000010
2009507019.tif 000011
【００７３】
前記構造式における各アミンは独立してＲで４級化されてもよい。
【００７４】
各Ｒは独立して水素または置換されていてもよいアルキル基である。
【００７５】
各Ｖは独立してＮまたはＣＨである。
【００７６】
上記構造式における残りの変数に関する定義および好ましい定義は、構造式（ＩＩｃ）および（ＩＩｄ）に関して記載のとおりである。好ましくは、Ｒ１４は水素であり、上記構造式の各アミンは独立して水素で４級化されてもよい。
【００７７】
さらに一層好ましくは、開示されたリン酸塩結合重合体は、構造式（ＩＩｍ）‐（ＩＩｔ）から選択される構造式によって表される繰り返し単位を含む。
2009507019.tif 000012
2009507019.tif 000013
【００７８】
構造式（ＩＩｍ）‐（ＩＩｔ）における変数は以下のように説明される。
【００７９】
Ｒ１８は水素またはメチル基である。
【００８０】
各ＶはＮまたはＣＨである。
【００８１】
各アミンは独立して水素で４級化されてもよい。
【００８２】
各ｊは独立して１、２、３、４、または５である。
【００８３】
各ｋは独立して２、３、または４である。
【００８４】
環Ａ‐Ｃは置換されていてもよい任意の置換可能環炭素原子である。各環の置換基はそれぞれ他の置換基から個別に選択される。適切な置換基は、以下に記載されるとおり、一般に適切なアリール環置換基を提供する。
【００８５】
本発明の第四の好ましい態様において、開示されたリン酸塩結合重合体は構造式（ＩＩＩ）によって表されるペンダント基を含む。
2009507019.tif 000014
【００８６】
構造式（ＩＩＩ）における各アミンは独立してＲで４級化されてもよい。
【００８７】
各Ｒは独立して水素または置換されていてもよいアルキル基である。
【００８８】
Ｒ１０は水素またはＸ３‐Ｎ（Ｒ１４）２あるいはＸ３‐Ｎ＋（Ｒ１４）３である。
【００８９】
Ｘ３は置換されていてもよいＣ１‐Ｃ５アルキレン基である。Ｘ３によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。
【００９０】
各Ｒ１４は独立して水素または置換されていてもよいアルキル基である。Ｒ１４で表されるアルキル基に対する適切な置換基は、以下に記載されるとおり、一般にアルキル基に対するものである。好ましい置換基はＣ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシを含む。好ましくは、各Ｒ１４は独立して水素またはアルキル基である。
【００９１】
構造式（ＩＩＩ）における変数に関する残りの好ましい定義は、構造式（ＩＩ）に関して記載されるとおりである。
【００９２】
より好ましくは、開示されたリン酸塩結合重合体は構造式（ＩＶ）によって表されるペンダント基を含む。
2009507019.tif 000015
【００９３】
構造式（ＩＶ）における各アミンは独立してＲで４級化されてもよい。
【００９４】
各Ｒは独立して水素または置換されていてもよいアルキル基である。
【００９５】
ＹおよびＸ３は独立して（ＣＨ２）ｊであり、ｊは２、３、または４である。またＴ０および残りの変数に関する定義および好ましい定義は、構造式（ＩＩＩ）において記載されるとおりである。Ｔ０は好ましくは‐Ｃ（Ｏ）Ｎ（ＲＴ）‐Ｔ２‐以外であり、例えば、構造式（ＩＶ）によって表されるペンダント基は重合アクリルアミド以外の重合モノマーの一部である。
【００９６】
さらに好ましくは、重合体は以下から選択される構造式によって表される繰り返し単位を含む。
2009507019.tif 000016
式中、ｋは１、２、３、４、または５であり、ｍは２または３である。前記構造式における各アミンは独立してＲで４級化されてもよい。各Ｒは独立して水素または置換されていてもよいアルキル基であり、Ｒは好ましくは水素である。
【００９７】
本発明の第五の好ましい態様において、開示されたリン酸塩結合重合体は構造式（Ｖ）によって表されたペンダント基を含む。
2009507019.tif 000017
【００９８】
構造式（Ｖ）の各アミンは独立してＲで４級化されてもよい。
【００９９】
各Ｒは独立して水素または置換されていてもよいアルキル基である。
【０１００】
Ｃｙ１は３〜７炭素原子を有する窒素含有非芳香環である。
【０１０１】
各Ｒ１６は独立して末端をアミンまたはアンモニウムで置換されたＣ１‐Ｃ３アルキル鎖である。
【０１０２】
Ｔ０は構造式（Ｉ）に関する記載のとおりである。
【０１０３】
より好ましくは、開示されたリン酸塩結合重合体は、以下の構造式のいずれかによって表される繰り返し単位を含む。
2009507019.tif 000018
式中、ｊは１、２、３、または４である。前記構造式における各アミンはＲで４級化されてもよい。各Ｒは独立して水素または置換されていてもよいアルキル基であり、好ましくは、水素またはアルキルであり、より好ましくは水素である。
【０１０４】
本発明の第六の好ましい態様において、開示されたリン酸塩結合重合体は、構造式（ＶＩ）によって表されたペンダント基を含む。
2009507019.tif 000019
【０１０５】
構造式（ＶＩ）における各アミンは独立してＲで４級化されてもよい。
【０１０６】
各Ｒは独立して水素または置換されていてもよいアルキル基である。
【０１０７】
Ｚ３およびＺ４はそれぞれ独立してアミン基またはアンモニウム基である。
【０１０８】
Ｃｙ２およびＣｙ３はそれぞれ独立して二つの環窒素原子を有する５、６、または７員非芳香環である。
【０１０９】
Ｔ０は構造式（Ｉ）に関して記載のとおりである。
【０１１０】
好ましくは、開示されたリン酸塩結合重合体は、以下の構造式によって表される繰り返し単位を含み、
2009507019.tif 000020
式中、前記構造式における各アミンは独立して水素で４級化されてもよく、ｊは１、２、３、または４である。
【０１１１】
本発明の第七の好ましい態様において、開示されたリン酸塩結合重合体は構造式（ＶＩａ）によって表されるペンダント基を含む。
2009507019.tif 000021
【０１１２】
構造式（ＶＩａ）における各アミンは独立してＲで４級化されてもよい。
【０１１３】
各Ｒは独立して水素または置換されていてもよいアルキル基である。
【０１１４】
構造式（ＶＩａ）におけるＣｙ４は、３〜７個の炭素原子を有する非芳香環である。
【０１１５】
各Ｒ１８は独立して末端をアミンまたはアンモニウムで置換されたＣ１‐Ｃ３アルキル鎖である。
【０１１６】
Ｔ０およびＲ６は構造式（Ｉ）に関する記載のとおりである。
【０１１７】
好ましくは、開示されたリン酸塩結合重合体は、以下の構造式のいずれかによって表される繰り返し単位を含む。
2009507019.tif 000022
【０１１８】
前記構造式における各アミンは独立してＲで４級化されてもよい。
【０１１９】
各Ｒおよび各Ｒ＊は独立してＣ１‐Ｃ３アルキルまたは水素である。
【０１２０】
本発明の第八の好ましい態様において、開示されたリン酸塩結合重合体は、構造式（ＶＩＩ）および（ＶＩＩＩ）のいずれかによって表される。
2009507019.tif 000023
2009507019.tif 000024
【０１２１】
構造式（ＶＩＩ）および（ＶＩＩＩ）における各アミンは独立してＲで４級化されてもよい。
【０１２２】
Ｒによって表される各基は独立して水素または置換されていてもよいアルキル基である。好ましくは、Ｒは水素またはアルキル基であり、より好ましくは水素である。
【０１２３】
Ｒ８は水素またはメチル基である。
【０１２４】
各Ｒ１７は独立して水素または置換されていてもよいＣ１‐Ｃ５アルキル基である。Ｒ１７によって表されるアルキル基に対する適切な置換基は、以下に記載されるとおり、一般にアルキル基に対するものである。好ましい置換基は、Ｃ１‐Ｃ３アルキル基、Ｃ１‐Ｃ３ハロアルキル基、ヒドロキシ、アミン、アンモニウム、ハロ、Ｃ１‐Ｃ３アルコキシ、またはＣ１‐Ｃ３ハロアルコキシである。好ましくは、各Ｒ１７は独立して水素またはＣ１‐Ｃ５アルキル基である。
【０１２５】
Ｔ０は共有結合、カルボニル、Ａｒ、Ａｒ‐Ｔ１、Ｔ１、Ｏ‐Ｔ２、Ｓ-Ｔ２、Ｃ（Ｏ）‐Ｔ１、Ｃ（Ｏ）Ｏ‐Ｔ２、Ｃ（Ｏ）Ｓ‐Ｔ１、またはＣ（Ｏ）Ｎ（ＲＴ）‐Ｔ２である。好ましくは、Ｔ０はＯ‐Ｔ２またはＴ２あるいは両方である。あるいは、Ｔ０はＡｒまたはＡｒ‐Ｔ１あるいは両方である。また別の代替法において、Ｔ０は共有結合、Ａｒ‐Ｔ１、またはＣ１‐Ｃ５アルキレン基である。好ましくは、各Ｔ０は同一である。
【０１２６】
Ｔ１は、置換されていてもよいアリーレン基によって中断されてもよい、置換されていてもよいＣ１‐Ｃ５アルキレン基であり、好ましくは置換されていてもよいフェニレン基である。このアリーレン（またはフェニレン）基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。Ｔ１によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。好ましくは、Ｔ１は（ＣＨ２）ｊであり、式中、ｊは１、２、３、４、または５であるか、あるいはｊは１、２または３である。
【０１２７】
ＸはＣ‐ＲＸ、ＮまたはＮ＋（Ｒ）である。
【０１２８】
ＲＸは水素、置換されていてもよいアルキル基、または置換されていてもよいアリール（好ましいフェニル）基である。ＲＸによって表されるアルキルまたはアリール基に対する適切な置換基は、一般にアルキルおよびアリール基置換基に関する記載において提供される。好ましくは、ＲＸは水素、アルキル基、またはフェニル基である。より好ましくは、ＲＸは水素である。
【０１２９】
各Ｙ２はＸが窒素である場合は独立して置換されていてもよいＣ２‐Ｃ５アルキレンであり、ＸがＣ‐ＲＸである場合は置換されていてもよいＣ１‐Ｃ５アルキレンである。Ｙ２によって表されるアルキレン基に対する適切な置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。別の代替法において、各Ｙ２は独立して（ＣＨ２）ｋであり、式中、ｋは１、２、３、４、または５であるか、あるいはｋは２、３、４、または５である。また別の代替法において、各Ｙ２は同一である。
【０１３０】
第九の態様において、開示されたリン酸塩結合重合体のペンダント基は構造式（ＩＸ）によって表される。
2009507019.tif 000025
ペンダント基における各アミンは、水素またはアルキル基で４級化されてもよい。構造式（ＩＸ）における変数は、構造式（ＩＩ）において定義されるとおりである。より好ましくは、リン酸塩結合重合体は構造式（Ｘ）によって表されるペンダント基を含む。
2009507019.tif 000026
【０１３１】
構造式（Ｘ）における各アミンは独立してＲで４級化されてもよい。
【０１３２】
各Ｒは独立して水素または置換されていてもよいアルキル基である。
【０１３３】
各ｊは独立して２または３である。
【０１３４】
Ｔ０はＡｒ、Ａｒ‐Ｔ１、Ｏ‐Ｔ２、Ｓ-Ｔ２、Ｃ（Ｏ）‐Ｔ１、Ｃ（Ｏ）Ｏ‐Ｔ２、Ｃ（Ｏ）Ｓ‐Ｔ１、またはＣ（Ｏ）Ｎ（ＲＴ）‐Ｔ２である。残りの変数は、構造式（ＩＩ）に関して定義されるとおりである。構造式（ＩＸ）または（Ｘ）によって表されるペンダント基を有するリン酸塩結合重合体は、例えば、重合スチレン（Ｔ０はフェニレン）、重合ビニルアルコール（Ｔ０はＯ）、または重合エピクロロヒドリン（Ｔ０はＣＨ２）であってよい。好ましくは、重合体は均一な共重合体または単独重合体である。
【０１３５】
さらに好ましくは、リン酸塩結合重合体は構造式（Ｘｂ）‐（Ｘｅ）から選択される構造式によって表される繰り返し単位を含む。
2009507019.tif 000027
【０１３６】
構造式Ｘｂ‐Ｘｅにおける各アミンは独立して水素で４級化されてもよく、各ｊは独立して２または３である。
【０１３７】
第十の好ましい態様において、リン酸塩結合重合体は（ＸＩ）‐（ＸＩＩＩ）から選択される構造式によって表される繰り返し単位を含む。
2009507019.tif 000028
各Ｒ＊＊は、Ｔ０が構造式（ＸＩ）および（ＸＩＩ）の場合アルキレン基であるか、構造式（ＸＩＩＩ）の場合共有結合またはアルキレン基である場合、独立して構造式（ＩＩＩ）、（ＩＶ）、（ＩＸ）、または（Ｘ）によって表される。好ましくは、Ｒ＊＊は以下の構造式によって表される。
2009507019.tif 000029
各ｊは独立して２または３である。
各ｋは独立して１、２、３、４、または５である。
繰り返し単位における各窒素原子は、水素またはアルキル基で４級化されてもよい。
【０１３８】
別の態様において、開示されたリン酸塩結合重合体は、構造式（ＸＩＶ）によって表される繰り返し単位を含む。
2009507019.tif 000030
【０１３９】
ＷはＯ、ＣＨ２またはＮＨである。
【０１４０】
Ｒ３０およびＲ３１は、Ｔ０がアルキレン基である場合、構造式（ＩＩＩ）、（ＩＶ）、（ＩＸ）、または（Ｘ）によって表される。Ｒ３０およびＲ３１は独立して選択される。
【０１４１】
開示されたリン酸塩結合重合体は、構造式（Ａ）‐（Ｇ）のいずれか一つによって表される繰り返し単位を含み、次に重合体は共重合体であって第二繰り返し単位を含む。この第二繰り返し単位は、多官能リン酸塩結合ペンダント基を含み、リン酸塩を結合させる少なくとも二つおよび好ましくは三つの窒素含有官能基を含むペンダント基であると以下に定義される。この第二繰り返し単位は、構造式（Ａ）‐（Ｇ）によって表されるものとは異なる。結果として、この第二繰り返し単位における多官能リン酸塩結合ペンダント基は、構造式（Ａ）‐（Ｇ）のいずれか一つで描写される多官能リン酸塩結合ペンダント基に包含されない。この種の重合体は、二つの異なる多官能リン酸塩結合ペンダント基を含み、一つは構造式（Ａ）‐（Ｇ）のいずれか一つで描写される多官能リン酸塩結合ペンダント基に包含され、もう一つは構造式（Ａ）‐（Ｇ）のいずれか一つで描写される多官能リン酸塩結合ペンダント基に包含されない。より好ましくは、開示されたリン酸塩結合重合体は構造式（Ａ）‐（Ｇ）のいずれか一つによって表される繰り返し単位を含まない。
2009507019.tif 000031
式中、Ａは共有結合、ＣＨ２またはＣ（Ｏ）のいずれかであり、Ｒ１はアルキルアミンまたはアルキルアンモニウム基である。Ｒ１Ａはポリアルキレンイミンである。Ｒ２およびＲ３はそれぞれ独立して水素、アルキル基、アルキルアミノ基、またはアリール基である。Ｒ４はアルキルアンモニウム基であり、Ｒ５は水素、または置換されていてもよいアルキル基，、あるいは置換されていてもよいアリール基である。代替的に、あるいは追加で、開示されたリン酸塩結合重合体は、ポリ（トリス（２‐アミノエチル）アミン‐アクリルアミド）およびポリエピクロロヒドリン／トリス（２‐アミノエチル）アミンのいずれかではない。さらに、開示された発明は骨格に炭素、水素、および酸素のみを有する重合体を提供する（窒素は骨格に含まれない）。加えて、前記重合体の骨格は、Ｃｈａｎｇらの米国出願２００５／００９６４３８において開示される基のような近接ジアミン基、近接ジアンモニウム、近接ジアミノアルキル基（‐アルキル‐アミン）、または近接ジアンモニウムアルキル基（‐アルキル‐アンモニウム）を含まない。この米国出願の全ての内容は、参照することにより本明細書に組み込まれる。「近接ジアミンまたはジアンモニウム」は、重合体の骨格において隣接する炭素原子に結合された二つのアミンまたはアンモニウム基を示す。「近接ジアミノアルキルまたはジアンモニウムアルキル」は、重合体において隣接する炭素原子上の二つのアミノアルキルまたはアンモニウムアルキル基を示す。
【０１４２】
本出願を通して使用される「重合体」という用語は、繰り返し単位または重合モノマー単位を含む分子構造を含む化合物を示す。「骨格」という用語は、重合の際にモノマー間に形成される結合を含む連続した鎖である重合体の一部を示す。重合体の骨格の構成は、重合体の骨格から離れた分岐または側鎖の構成とは関係なく記載される。そのため、ポリ（アクリルアミド）重合体は、重合体側鎖の構成要素であるアクリルアミド基に関係なく、ポリエチレン骨格を有すると言われている。ポリ（ジアリルアミン）の構造は以下のように示される。
2009507019.tif 000032
Ｎ＊原子およびそれが結合される炭素原子は骨格の一部であると考えられない。
【０１４３】
「ペンダント基」は、重合体の骨格から延びる基である。ペンダント基は、一つまたは複数の位置において重合体の骨格と結合してよい（例えば、置換ポリジアリルアミン）。同様に、重合体の特定繰り返し単位は、一つまたは複数のペンダント基を含んでよい。
【０１４４】
本明細書において使用されるリン酸塩結合重合体を選択して、毒性および望ましくない副作用を最小限に抑え、効果的なリン酸塩結合を提供する。適切なリン酸塩結合重合体は、ポリオレフィン、例えばポリスチレン、ポリアリルアミン、ポリビニルアミン、ポリアクリルアミド、またはポリアクリレートなどの追加の重合体を含む。他の適切なポリオレフィンは、そこに結合された開示のペンダント基の一つを有する繰り返し単位を含む。また本発明は、水などの小分子が放出される反応から形成される縮合重合体を含む。例えば、ポリエーテル、ポリサルフォン、ポリアミド、ポリアルキレンイミン、またはポリエステルが含まれる。本発明のリン酸塩結合重合体は、一般にポリエーテルであり、エピクロロヒドリンを重合した後、‐ＣＨ２Ｃｌ側鎖を機能させて多官能リン酸塩結合ペンダント基を生成することによって便利に調製される。
【０１４５】
開示されたリン酸塩結合重合体は、単独重合体および共重合体であってよい（例えば、ブロック共重合体またはランダム共重合体）。当然のことながら、「共重合体」という用語は、二つ以上の異なる繰り返し単位を有する重合体を意味する。一般に、共重合体は二つまたは三つの異なる繰り返し単位を含み、さらに一般的には二つの異なる繰り返し単位を含む。そのため、開示されたリン酸塩結合重合体は、一つの特定繰り返し単位、または複数の特定繰り返し単位からなってよい。さらに、重合体は直線であっても分岐してもよい。
【０１４６】
開示されたリン酸塩結合単独重合体および共重合体は、リン酸塩を結合させる少なくとも二つ（好ましくは少なくとも三つ）の窒素含有官能基を含むペンダント基を特徴とする（以下、「多官能リン酸塩結合ぺンダント基」とする）。一態様において、開示されたリン酸塩結合共重合体の各繰り返し単位は、多官能リン酸塩結合ぺンダント基を有し、共重合体は少なくとも二つの異なる多官能リン酸塩結合ぺンダント基を含む。あるいは、開示されたリン酸塩結合共重合体は、多官能リン酸塩結合ぺンダント基を有する少なくとも一つの繰り返し単位および多官能リン酸塩結合ぺンダント基を有さない少なくとも一つの繰り返し単位を含む。
【０１４７】
開示されたリン酸塩結合共重合体は「混合」してよく、これは共重合体が二つの異なるクラスの重合モノマー（例えば、アクリルアミド／アクリレート、アクリルアミド／オレフィン／スチレン／アクリレートなど）を含む／から構成されることを意味する。あるいは、開示されたリン酸塩結合共重合体は「均一」であり、これは繰り返し単位の同一のクラスの異なる種二つで構成されることを意味する。例えば、二つの異なる重合アクリルアミドモノマーからなるポリアクリルアミドは、均一であると考えられる。本発明の「均一な」リン酸塩結合共重合体は、少なくとも二つの異なる重合ビニルアミン、少なくとも二つの異なる重合アリルアミン、少なくとも二つの異なる重合スチレン、少なくとも二つの異なる重合アクリレート、少なくとも二つの異なる重合アクリルアミドまたは少なくとも二つの異なるアルキレン酸化物からなる共重合体を含む。「混合」リン酸塩結合共重合体の一例において、繰り返し単位はすべて多官能リン酸塩結合基を含み、共重合体は少なくとも二つの異なるタイプの多官能リン酸塩結合ペンダント基を有する。より一般的には、開示されたリン酸塩結合共重合体は、多官能リン酸塩結合ぺンダント基を有する繰り返し単位、および多官能リン酸塩結合ぺンダント基を有さない繰り返し単位を含む（以下「非多官能ペンダント基」とする）。幾つかの例において、非多官能ペンダント基はリン酸塩を結合させる官能基を含むが、多官能ではない。例えば、アミンまたはアンモニウムで置換されたアルキル基を含む。このタイプの重合モノマー単位は、重合ビニルアミン、重合アリルアミン、他のアルキルアミン置換重合オレフィン、アミノ置換重合スチレン、重合アミノアルキルアクリレート、重合Ｎ‐アミノアルキルアクリルアミドを含む。また前述の重合モノマーも含まれ、ここでアンモニウム基はアミン基を置換する。他の例において、非多官能ペンダント基はリン酸塩を大量に結合させる基を有さない。例えば、Ｒ＃で置換されたポリアルキレン酸化物、エステル部分が‐ＯＲ＃である重合アクリレート、アミド部分が‐ＣＯＮＨ２、‐ＣＯＮＨＲ＃、‐ＣＯＮ（Ｒ＃）２である重合アクリルアミド、Ｒ＃で置換された重合オレフィン、アミン、アンモニウム、またはＲ＃で置換された重合スチレンを含み、式中、Ｒ＃はＣ１‐Ｃ３アルキル基、ハロゲン、ヒドロキシル、Ｃ１‐Ｃ４アルコキシルまたはＣ１‐Ｃ３ハロアルコキシルと置換されていてもよいアルキルである。このタイプのモノマーの例は、スチレン、置換スチレン、アルキルアクリレート、置換アルキルアクリレート、アルキルメタクリレート、置換アルキルメタクリレート、アクリロニトリル、メタクリロニトリル、アクリルアミド、メタクリルアミド、Ｎ‐アルキルアクリルアミド、Ｎ‐アルキルメタクリルアミド、Ｎ，Ｎ‐ジアルキルアクリルアミド、Ｎ，Ｎ‐ジアルキルメタクリルアミド、イソプレン、ブタジエン、エチレン、ビニルアセテート、Ｎ‐ビニルアミド、マレイン酸派生物、ビニルエーテル、アリル、メタリルモノマー、およびその組み合わせを含む。これらのモノマーを官能化したものを使用してもよい。本発明において使用できる特定のモノマーまたはコモノマーは、メチルメタクリレート、エチルメタクリレート、プロピルメタクリレート（すべて異性体）、ブチルメタクリレート（すべて異性体）、２‐エチルヘキシルメタクリレート、イソボルニルメタクリレート、メタクリル酸、ベンジルメタクリレート、フェニルメタクリレート、メタクリロニトリル、‐メチルスチレン、メチルアクリレート、エチルアクリレート、プロピルアクリレート（すべて異性体）、ブチルアクリレート（すべて異性体）、２‐エチルヘキシルアクリレート、イソボルニルアクリレート、アクリル酸、ベンジルアクリレート、フェニルアクリレート、アクリロニトリル、スチレン、グリシジルメタクリレート、２‐ヒドロキシエチルメタクリレート、ヒドロキシプロピルメタクリレート（すべて異性体）、ヒドロキシブチルメタクリレート（すべて異性体）、トリエチレングリコールメタクリレート、イタコン酸無水物、イタコン酸、グリシジルアクリレート、２‐ヒドロキシエチルアクリレート、ヒドロキシプロピルアクリレート（すべて異性体）、ヒドロキシブチルアクリレート（すべて異性体）、トリエチレングリコールアクリレート、メタクリルアミド、Ｎ‐メチルアクリルアミド、Ｎ，Ｎ‐ジメチルアクリルアミド、Ｎ‐ｔｅｒｔ‐ブチルメタクリルアミド、Ｎ‐ｎ‐ブチルメタクリルアミド、Ｎ‐メチロールメタクリルアミド、Ｎ‐エチロールメタクリルアミド、Ｎ‐ｔｅｒｔ‐ブチルアクリルアミド、Ｎ‐ｎ‐ブチルアクリルアミド、Ｎ‐メチロールアクリルアミド、Ｎ‐エチロールアクリルアミド、４‐アクリロイルモルホリン、ビニル安息香酸（すべて異性体）、ジエチルアミノスチレン（すべて異性体）、α‐メチルビニル安息香酸（すべて異性体）、ジエチルアミノα‐メチルスチレン（すべて異性体）、ｐ‐ビニルベンゼンスルホン酸、ｐ‐ビニルベンゼンスルホン酸ナトリウム塩、トリメトキシシリルプロピルメタクリレート、トリエトキシシリルプロピルメタクリレート、トリブトキシシリルプロピルメタクリレート、ジメトキシメチルシリルプロピルメタクリレート、ジエトキシメチルシリルプロピルメタクリレート、ジブトキシメチルシリルプロピルメタクリレート、ジイソプロポキシメチルシリルプロピルメタクリレート、ジメトキシシリルプロピルメタクリレート、ジエトキシシリルプロピルメタクリレート、ジブトキシシリルプロピルメタクリレート、ジイソプロポキシシリルプロピルメタクリレート、トリメトキシシリルプロピルアクリレート、トリエトキシシリルプロピルアクリレート、トリブトキシシリルプロピルアクリレート、ジメトキシメチルシリルプロピルアクリレート、ジエトキシメチルシリルプロピルアクリレート、ジブトキシメチルシリルプロピルアクリレート、ジイソプロポキシメチルシリルプロピルアクリレート、ジメトキシシリルプロピルアクリレート、ジエトキシシリルプロピルアクリレート、ジブトキシシリルプロピルアクリレート、ジイソプロポキシシリルプロピルアクリレート、無水マレイン酸、Ｎ‐フェニルマレイミド、Ｎ‐ブチルマレイミド、Ｎ‐ビニルホルムアミド、Ｎ‐ビニルアセトアミド、アリルアルコール、メチル‐ビニルエーテル、エチルビニルエーテル、ブチルビニルエーテル、ブタジエン、イソプレン、クロロプレン、エチレン、ビニルアセテー��、およびその組み合わせを含むが、それらに限定されない。
【０１４８】
「均一な」リン酸塩結合共重合体の一例において、重合体の各繰り返し単位は多官能リン酸塩結合ペンダント基を有し、このリン酸塩結合共重合体は、少なくとも二つの異なる多官能窒素含有ペンダント基を含む。あるいは、繰り返し単位の幾つかは多官能リン酸塩結合ペンダント基を含み、幾つかは多官能リン酸塩結合ペンダント基を含まない場合もある。上述のように、多官能リン酸塩結合ペンダント基を有さない繰り返し単位は、リン酸塩を結合させるペンダント基を有することができるが多官能ではないか、あるいは大量のリン酸塩を結合させない。例は上述のとおりである。
【０１４９】
開示されたリン酸塩結合重合体は一般に架橋される。十分なレベルの架橋によって、前記重合体に対して十分な不溶性と吸収分解耐性を付与する。そのようにして、重合体は排泄されるまで消化管内に十分残留し、それによって対象において起こり得る副作用を削減する。
【０１５０】
一般に、開示されたリン酸塩結合重合体は重合の後に架橋される。そのような架橋を取得する一方法は、エピクロロヒドリン、二塩化スクシニル、ビスフェノールＡのジグリシジルエーテル、ピロメリト酸二無水物、トルエンスジイソシアネート、およびエチレンジアミンなどの二官能性架橋剤を有する重合体の反応が関与する。エピクロロヒドリンと架橋された様々な重合体の例は、本明細書において提供される（調製２、４、６、８、１０、および１２を参照）。架橋は、二官能性架橋以外のタイプの多官能架橋剤を使用して行ってもよい。重合材料の架橋を誘発する他の方法は、電離放射線の曝露、紫外線放射、電子ビーム、ラジカル、および熱分解を含むがそれらに制限されない。
【０１５１】
好ましい架橋剤の例は、エピクロロヒドリン、１，４ブタンジオールジグリシジルエーテル、１，２エタンジオールグリシジルエーテル、１，３‐ジクロロプロパン、１，２‐ジクロロエタン、１，３‐ジブロモプロパン、１，２‐ジブロモエタン、スクシニルジクロリド、コハク酸ジメチル、トルエンジイソシアネート、塩化アクリロイル、およびピロメリト酸二無水物を含む。エピクロロヒドリンは有効性が高く低コストであることから、好ましい架橋剤である。エピクロロヒドリンは、その分子量が低く、水膨潤性を高める親水性とポリアミンのゲル特性からも有効である。エピクロロヒドリンは２−ヒドロキシプロピル架橋基を形成する。好ましい態様において、本発明は、エピクロロヒドリンと架橋された本明細書に記載の重合体の一つである。
【０１５２】
開示されたリン酸塩結合重合体の架橋は、存在する場合、一般にペンダント基における一次、二次、または三次アミンの間に存在する。一般に、ペンダント基の０％〜５０％、好ましくは３％〜５０％、さらに好ましくは一般に５％〜３０％に含まれる窒素原子が架橋基と結合される。
【０１５３】
本発明の重合体の分子量は、重合体が容易に消化管に吸収されないよう十分な量であれば、重要であるとは考えられない。一般に、分子量は少なくとも１０００である。例えば、分子量は約１０００〜約５，０００，０００、約１０００〜約３，０００，０００、約１０００〜約２，０００，０００、あるいは約１０００〜約１，０００，０００である。しかし、架橋された重合体は一般に分子量を特徴としない。
【０１５４】
開示されたリン酸塩結合重合体の薬学的に許容される塩は、本発明に包含される。「薬学的に許容される」とは、薬学的使用に適していることを意味する。本明細書に記載される任意の重合体を参照して使用される「塩」という用語は、重合体を塩の形式にプロトン化したものを示す。例えば、重合体における幾つかまたはすべての窒素含有官能基をプロトン化して、負に帯電した対イオンに関連する正に帯電した窒素を生成する。「薬学的に許容される塩」とは、無機酸、有機酸、溶媒和物、水和物、またはそのクラスレートを含む、薬学的に許容される酸から調合される対象に投与される化合物の塩を示す。
【０１５５】
負に帯電した対イオンは、有機イオン、無機イオン、またはその組み合わせであってよい。本発明の態様による使用に適した無機イオンは、ハロゲン化物（特に塩化物）、炭酸塩、重炭酸塩、硫酸塩、重硫酸塩、水酸化物、硝酸塩、過硫酸塩、および亜硫酸塩を含む。適切な有機イオンは、酢酸塩、アスコルビン酸塩、安息香酸塩、クエン酸塩、クエン酸二水素、クエン酸水素、シュウ酸塩、コハク酸塩、酒石酸塩、タウロコール酸塩、グリココール酸塩、およびコール酸塩を含む。
【０１５６】
本明細書で使用されているように、「Ｒで４級化されてもよい」という用語は、一つまたは複数の特定されたアミン基を四つの他の基と結合してよいことを示し、そのうち一つは対応する正に帯電したアンモニウム基を精製する「Ｒ」基である。この「Ｒ」基は、構造式（Ｉ）に記載のとおりである。幾つかの例において、本明細書に記載の重合体は、本明細書に記載の構造式を一つまたは複数含み、ここで、構造式における各アミンは独立して水素で４級化されてもよい。当然のことながら、Ｒを用いて４級化された窒素原子は「塩」の形をとる。
【０１５７】
「アミン」または「アミン基」という用語は、一次、二次、および三次アミンを含む。「アンモニウム」または「アンモニウム基」という用語は、窒素原子に対する追加の置換基を含む任意のアミンを示し、正味の正の帯電を基に対して生成することによって窒素原子を４級化する。
【０１５８】
「リン酸リンを結合させる窒素含有官能基」は、リン酸塩を結合できる少なくとも一つの窒素原子を含む官能基の範囲を含む。例として、アミン、アンモニウム、グアニジン、ヒドラジン、イミン、およびアミジンが含まれるがそれらに限定されない。しかし、特にアミドは「リン酸塩を結合させる窒素含有官能基」の定義から除外される（アミドは「窒素含有官能基」であるが）ことに注意する。本発明の好ましい態様において、リン酸塩を結合させる窒素含有官能基はアミンまたはアンモニウム基である。「窒素含有官能基」は、少なくとも一つの窒素原子を含む官能基を意味し、リン酸塩を結合させる窒素含有官能基およびリン酸塩を大量に結合させない窒素含有官能基を含む。リン酸塩を結合させない窒素含有官能基は、アミド、カルバメート、および尿素を含む。
【０１５９】
本明細書で使用されるように「アルキル基」または「アルキル」は飽和直鎖状、分岐、または環状炭化水素である。一般に、そのような基は１〜２０、または２〜２０の炭素を有する。好ましくは、基は１〜１０または２〜１０の炭素を有する。他の例において、基は１〜５または２〜５の炭素を有する。別の例において、基は１〜３の炭素を有する。適切なアルキル基は、メチル、エチル、ｎ‐プロピル、イソプロピル、ｎ‐ブチル、ｓｅｃ‐ブチル、ｔｅｒｔ‐ブチル、ペンチル、ｉｓｏ‐ペンチル、ネオペンチル、ヘキシル、ヘプチル、オクチル、ノニル、デシル、ウンデシル、ドデシルなどを含むがそれらに限定されない。アルキル基は、それぞれの位置に対して独立して選択される一つまたは複数の置換基で置換されてよい。
【０１６０】
「アミノアルキル」という用語は、一つまたは複数のアミン基を含む直鎖または分岐炭化水素を示す。同様に、「アンモニウムアルキル」および「アンモニオアルキル」という用語は、一つまたは複数のアンモニウム基を含む直鎖または分岐炭化水素を示す。アミンまたはアンモニウム基は、アルキレンまたはアルキル基を中断するか、または基の末端を含む基の端部に配置されてよい。アルキルまたはアルキレン基の「端部」は、アルキル鎖のいずれかの端における炭素原子を示す。「末端」とは残りの分子と結合されないアルキル鎖の炭素原子を示す。「末端で置換した」アルキル基は、その末端位置に置換基または炭素原子を有する。
【０１６１】
「アリール基」（Ｒ６、Ｒ９、Ｒ１０およびＲＸによって表されるアリール基を含む）という用語は、「アリール」、「アリール環」、「芳香基」、および「芳香環」と同義的に使用してよい。アリール基は、一般に６〜１４の環状炭素原子（例えば、フェニル、ナフチル、およびアントラシル基）を有する炭素環芳香基を含む。またアリール基は、一般に窒素、酸素、および硫黄から選択される一つまたは複数のヘテロ原子を含む５〜１４の環状原子を有するヘテロアリール基も含む。ヘテロアリール基は、単環または、炭素環芳香環またはヘテロアリール環が一つまたは複数の他のヘテロアリール環と溶解された溶解多環芳香環系であってよい。ヘテロアリール基の例は、フラニル、イミダゾリル、イソキサゾリル、オキサジアゾリル、オキサゾリル、ピラゾリル、ピロリル、ピリジル、ピリミジニル、ピリダジニル、チアゾリル、トリアゾリル、テトラゾリル、チエニル、ベンジミダゾリル、ベンゾチエニル、ベンゾフラニル、インドリル、キノリニル、ベンゾトリアゾリル、ベンゾチアゾリル、ベンゾキサゾリル、ベンジミダゾリル、イソキノリニル、インドリル、イソインドリル、またはベンジソキサゾリルを含む。好ましくは、アリール基はフェニル基である。
【０１６２】
「アルキレン基」（Ｔ０、Ｔ１、Ｔ２、Ｙ、Ｙ１、Ｘ１、Ｘ２およびＸ３によって表されるアルキレン基を含む）は、‐［ＣＨ２］Ｚ‐で表され、式中、ｚは、好ましくは１〜８、より好ましくは１〜６の正の整数である。「置換アルキレン基」は一つまたは複数の置換基を有する。適切な置換基は一般に、アルキル基に関して以下に記載のとおりである。好ましい置換基は、Ｃ１‐Ｃ３アルキル基、Ｃ１‐Ｃ３ハロアルキル基、ヒドロキシ、ハロ、Ｃ１‐Ｃ３アルコキシ、またはＣ１‐Ｃ３ハロアルコキシを含む。
【０１６３】
「アリーレン」（Ａｒによって表されるアリーレン基およびＴ１、Ｙなどのアルキレン基を中断するアリーレン基を含む）という用語は、その環原子の二つから単一の共有結合を通じて分子中の他の二つの基に結合された分子におけるアリール環を示す。例として、フェニレン［‐（Ｃ６Ｈ４）‐］、ピリジレン［‐（Ｃ５Ｈ３Ｎ）‐］およびフラニレン［‐（Ｃ４Ｈ２Ｏ）‐］が含まれる。例示の目的で、１，４‐フェニレンおよび２，５‐ピリジレンの構造を以下に示す。
2009507019.tif 000033
アリーレンに対する適切な置換基は、一般にアリール基に関して以下に記載のとおりである。好ましい置換基は、Ｃ１‐Ｃ３アルキル基、Ｃ１‐Ｃ３ハロアルキル基、ヒドロキシ、ハロ、Ｃ１‐Ｃ３アルコキシまたはＣ１‐Ｃ３ハロアルコキシを含む。フェニレンおよびピリジレンは好ましいアリーレン基である。
【０１６４】
「単環非芳香環」という用語は、Ｃ３‐Ｃ９シクロアルキル基および一般に３〜９員を有し、一つまたは複数、好ましくは１〜４の環状炭素がそれぞれＮ、Ｏ、またはＳなどのヘテロ原子と置換される、単環非芳香環系を示す。例として、テトラヒドロピラニル、ジオキサニル、テトラヒドロチオフェニル、アゼチジニル、オキサゾリジニル、モルホリニル、チオモルホリニル、ピロリジニル、ピペラジニル、ピペリジニル、ピロリジニル、チアゾリジニル、およびジアゾロニルが含まれる。
【０１６５】
架橋された二環非芳香環は、三つまたは四つの隣接する環原子を共有する二つの非芳香環を含む。例として、ビシクロデシル、ビシクロノリル、ビシクロオクチル、ビシクロヘプタニル、ビシクロヘキサニル、ビシクロペンチル、アザビシクロペンチル、アザビシクロヘキシル、アザビシクロヘプチル、アザビシクロオクチル、アザビシクロノニル、アザビシクロデシル、ジアザビシクロヘキシル、ジアザビシクロヘプチル、ジアザビシクロオクチル、ジアザビシクロノニル、およびジアザビシクロデシルが含まれる。
【０１６６】
置換されていてもよいアルキル（Ｒ、ＲＴ、Ｒ６、Ｒ９、Ｒ１０、Ｒ１４、ＲＸおよびＲ１７によって表されるアルキル基を含む）またはアリール基（Ｒ６、Ｒ９、Ｒ１０、およびＲＸによって表されるアリール基を含む）は、重合体のリン酸塩結合能力に対する有害な影響を有意に有さない一つまたは複数の置換基を担持してよい。適切な置換基は、アミノ、アルキルアミノ、ジアルキルアミノ、アミノカルボニル、アンモニウム、ジアルキルアンモニウム、トリアルキルアンモニウム、ハロゲン、アルキル、アルキルアミノカルボニル、ジアルキルアミノカルボニル、アルキルアミノカルボニルオキシ、ジアルキルアミノカルボニルオキシ、アルコキシ、ニトロ、シアノ、カルボキシ、アルコキシカルボニル、アルキルカルボニル、ヒドロキシ、ハロアルコキシ、またはハロアルキルを含む。好ましい置換基は、Ｃ１‐Ｃ３アルキル基、Ｃ１‐Ｃ３ハロアルキル基、ヒドロキシ、アミノ、アルキルアミノ、ジアルキルアミノ、アンモニウム、ジアルキルアンモニウム、トリアルキルアンモニウム、ハロ、Ｃ１‐Ｃ３アルコキシ、またはＣ１‐Ｃ３ハロアルコキシを含む。
【０１６７】
ポリアルキレンイミンという用語は、‐［（ＣＨ２）ｘ‐ＮＨ］ｙＨを示し、ｘは２〜１０の整数であり、ｙは２〜２０の整数である。ｘはそれぞれ独立して選択される。
【０１６８】
本発明の別の態様は、それを必要とする対象からリン酸塩を除去する方法に関する。この方法は、有効量の開示されたリン酸塩結合重合体、または重合体の薬学的に許容される塩を対象に投与する工程を含む。
【０１６９】
本明細書において使用されるように、「対象」は哺乳類、好ましくはヒトであるが、コンパニオンアニマル（例えば、イヌ、ネコなど）、農場動物（例えば、ウシ、ヒツジ、ブタ、ウマなど）、または実験動物（例えば、ラット、マウス、モルモットなど）の獣医治療を必要とする動物であってもよい。
【０１７０】
開示されたリン酸塩結合重合体の「有効量」とは、疾患、病気、または状態を患う対象の血中リン酸塩濃度を低下させる量である。そのような疾患、病気、または状態の例は、高リン血症、腎機能不全、副甲状腺機能低下症、偽副甲状腺機能低下症、急性未治療の末端肥大症、リン酸塩塩の過剰投薬、および横紋筋融解および悪性腫瘍の治療中に生じる急性組織破壊を含む。あるいは、開示されたリン酸塩結合重合体の「有効量」とは、治療される特定の状態に関する治療および／または予防効果を得るために十分な量、例えば、高リン血症に関連する疾患の症状を回避または低減する量である。リン酸塩結合重合体の一般的な用量は、約５ｍｇ／日〜約１０ｇ／日の範囲であり、好ましくは約５０ｍｇ／日〜約９ｇ／日であり、さらに好ましくは約１ｇ／日〜約８ｇ／日、一層好ましくは約２ｇ〜約７ｇ、最も好ましくは約４ｇ／日〜約６ｇ／日である。
【０１７１】
個人に投与される開示されたリン酸塩結合重合体の量は、疾患の種類および重篤度、および総体的な健康、年齢、性別、体重、および薬物耐性などの個人の特徴によって異なる。また疾患の度合い、重篤度、および種類によっても異なる。当業者であれば、これらおよび他の要素に基づいて適切な用量を特定することができる。
【０１７２】
開示されたリン酸塩結合重合体は、任意の適切な経路で投与することができるが、一般にはカプセル、懸濁液、または錠剤で経口投与される。
【０１７３】
本発明のさらに別の態様は、開示されたリン酸塩結合重合体または重合体の薬学的に許容される塩、および希釈剤または薬学的に許容される担体のうち少なくとも一つを含む薬学的組成物を対象とする。リン酸塩結合重合体は一般に、製剤に先立って凍結乾燥される。任意で、他のリン酸塩結合剤を含む、一つまたは複数の他の治療成分がそのような薬学的組成物に含められる。重合体は本発明の態様によって説明される重合体のいずれかであってよい。
【０１７４】
担体または希釈剤は、他の製剤材料と適合し、そのレシピエントにとって有害でないという意味で「許容できる」。剤形は便利に単位用量形式で現れてよく、当業者に知られている任意の適切な方法によって調製することができる。すべての方法は、薬剤を一つまたは複数の副成分からなる担体または希釈剤と会合させる工程を含む。一般に、剤形はリン酸塩結合重合体を担体と一様かつ密接に会合させ、必要に応じて生成物をその単位用量に分割することによって生成される。
【０１７５】
当業者であれば、本発明の方法に従って対象に投与される本発明の組成物の様々な構成要素の量は、上記の要素に依存することに気づくであろう。そのような量は、特定の期間対象に投与される量に対応してよい（例えば、単一用量、または単一用量を含むサシェ剤、スラリー、食品処方、懸濁液、またはシロップ、含む一つまたは複数の錠剤）。
【０１７６】
本発明の組成物は、錠剤、サシェ剤、スラリー、食品処方、トローチ、カプセル、エリキシル、懸濁液、シロップ、ウエハ、チューインガム、または薬用キャンディーとして生成できる。シロップ剤は一般に、懸濁液またはリン酸塩結合重合体の溶液、あるいはエタノール、グリセリン、または水などの液体担体中の塩からなり、香味料または着色剤を含む。本組成物が錠剤の形をとる場合、一般に固形製剤の調製に使用される一つまたは複数の薬剤担体を採用することができる。そのような担体の例は、ステアリン酸マグネシウム、スターチ、ラクトースおよびスクロースを含む。本組成物がカプセルの形をとる場合、所定のカプセル化を使用することが一般に適している。例えば、前述の担体を固いゼラチンカプセル殻を使用する。本組成物が柔らかいゼラチン殻カプセルの形をとる場合、一般に分散または懸濁液の調製に使用される薬剤担体は、例えば水性のガム、セルロース、ケイ酸塩、またはオイルであってよく、柔らかいゼラチンカプセル殻に封入される。
【０１７７】
上記の説明は、本発明の態様に基づく薬学的組成物の経口投与経路を対象としているが、当然のことながら、従来用いられる任意の投与形態、およびリン酸塩結合重合体に関して不活性である媒体または担体を利用して化合物を調製および投与してよいことは、当業者には明らかである。そのような方法、媒体、および担体の実例は、例えばＲｅｍｉｎｇｔｏｎ’ｓ  Ｐｈａｒｍａｃｅｕｔｉｃａｌ  Ｓｃｉｅｎｃｅ、第１８版（１９９０）に記載されているようなものであり、この開示は参照することによって本明細書に組み込まれる。
【０１７８】
本明細書に開示されるリン酸塩結合重合体を、マグネシウムイオンを含む薬学的に許容されるマグネシウム化合物とともに、同時投与するかまたは薬学的組成物として製剤化することができる。
【０１７９】
本明細書で使用される「薬学的に許容されるマグネシウム化合物」とは、投与される用量で容認し難い副作用を生じないカチオンマグネシウムを含む化合物を意味する。薬学的に許容されるマグネシウム化合物は水に溶性または不溶性であってよい。
【０１８０】
当然のことながら、「薬学的に許容されるマグネシウム化合物」は、薬学的に許容されるマグネシウム化合物の異なる多形体を包含してよい。「多形体」という用語は、異なる物理的、化学的、または分光特性を呈示する固体結晶状の化合物を示す。
【０１８１】
「薬学的に許容されるマグネシウム化合物」は、化学量論または非化学量論による量の溶媒、例えば水または非共有分子間力によって結合された有機溶媒を含む、薬学的に許容されるマグネシウム化合物の様々な溶媒和物を含んでもよい。
【０１８２】
好ましい薬学的に許容されるマグネシウム化合物は、高いマグネシウム重量パーセント、および／または高い密度を有する。これらのマグネシウム化合物は、日用量を最小限に抑えることができる。本発明に適したマグネシウム化合物の例は、酸化マグネシウム、水酸化マグネシウム、ハロゲン化マグネシウム（例えば、フッ化マグネシウム、塩化マグネシウム、臭化マグネシウム、およびヨウ化マグネシウム）、マグネシウムアルコキシド（例えばマグネシウムエトキシド、およびマグネシウムイソプロプキシド）、炭酸マグネシウム、重炭酸マグネシウム、ギ酸マグネシウム、酢酸マグネシウム、三ケイ酸マグネシウム、フマル酸、マレイン酸、アクリル酸、メタクリル酸、イタコン酸、およびスチレンスルホン酸などの有機酸のマグネシウム塩、およびその組み合わせを含む。これらの化合物のいずれかを参照する場合、当然のことながらその混合物、多形体、および溶媒和物も含まれる。
【０１８３】
本発明における好ましい薬学的に許容されるマグネシウム化合物の例は、酸化マグネシウム、水酸化マグネシウム、炭酸マグネシウム、ギ酸マグネシウム、およびその組み合わせを含む。好ましいマグネシウム化合物の他の例は、重炭酸マグネシウム、マグネシウムエトキシド、および三ケイ酸マグネシウムを含む。本発明では、酸化マグネシウム、水酸化マグネシウム、またはそれらの混合物がより好ましい。
【０１８４】
本発明のリン酸塩結合重合体および薬学的に許容されるマグネシウム化合物は、単一の薬学的組成物として共に生成されるか、代わりに個別の薬学的組成物として同時投与される。
【０１８５】
本発明のリン酸塩結合重合体および薬学的に許容されるマグネシウム化合物が単一の薬学的組成物の形をとって共に生成される場合、一般に薬学的に許容されるマグネシウム化合物のマグネシウムイオンは、薬学的組成物の無水重量で５‐３５％、例えば１０‐３０％、１０‐２５％、１３‐２５％、１５‐２２％、および１６‐２０％含まれる。
【０１８６】
あるいは、薬学的に許容されるマグネシウム化合物のマグネシウムイオンは、マグネシウム化合物およびリン酸塩結合重合体の遊離塩基を合わせた重量の無水重量で５‐３５％、例えば１０‐３０％、１０‐２５％、１３‐２５％、１５‐２２％、および１６‐２０％含まれる。ここで「リン酸塩結合重合体の遊離塩基」は、対イオンを含まないリン酸塩結合重合体を意味する。薬学的組成物におけるマグネシウム化合物の量がこの様式で表される場合、当然のことながら、薬学的組成物中のリン酸塩結合重合体は、非プロトン化、一部プロトン化、または完全にプロトン化することができる。しかしながら、リン酸塩結合重合体の重量は、それが対応する遊離塩基リン酸塩結合重合体であり、リン酸塩結合重合体中の窒素原子は遊離しており、いずれの対イオンにも結合されていないと仮定して計算される。
【０１８７】
あるいは、薬学的に許容されるマグネシウム化合物は本発明の薬学的組成物の形をとり、薬学的に許容されるマグネシウム化合物のマグネシウムイオンと、リン酸塩結合重合体の総アミン窒素原子（プロトン化されたおよび非プロトン化された）とのモル比が０．４‐３．０、例えば０．４‐２．５、０．８‐２．０、０．８‐１．５、および０．８‐１．３となるような量で存在する。好ましくは、モル比は１である。この比率は、リン酸塩結合重合体中の窒素原子のモルに対する薬学的に許容されるマグネシウム化合物のマグネシウムイオンのモルの商である。存在する場合、対イオンまたは架橋剤からの窒素はリン酸塩結合重合体のモルに含まれる。
【０１８８】
あるいは、薬学的に許容されるマグネシウム化合物は、本発明の薬学的組成物の形をとり、薬学的に許容されるマグネシウム化合物のマグネシウムイオンと、リン酸塩結合重合体の総窒素原子との重量比が０．７‐２．５、例えば０．７‐２．０、１．０‐２．０、および１．２‐１．８となるような量で存在する。好ましくは、重量比は１．５７である。この重量比は、リン酸塩結合重合体（全組成ではない）に含まれる窒素原子のグラムに対するマグネシウムイオンのグラムの比率である。従って、対イオンまたは架橋剤からの窒素は、存在する場合、リン酸塩結合重合体中の窒素原子のグラムに含まれる。
【０１８９】
あるいは、薬学的に許容されるマグネシウム化合物は、本発明の薬学的組成物の形をとり、薬学的に許容されるマグネシウム化合物とリン酸塩結合重合体の遊離塩基との重量比が０．２‐１．２、例えば０．２‐１．０、０．３‐１．０、０．３‐０．８、および０．３‐０．５となるような量で存在する。好ましくは、重量比は０．４２である。「リン酸塩結合重合体の遊離塩基」という用語は上述のとおりである。そのため、この比率はリン酸塩結合重合体のグラム（リン酸塩結合重合体に含まれる任意の対イオンの重量を含まない）に対するマグネシウムイオンのグラムの比率である。
【０１９０】
本発明のリン酸塩結合重合体および上述の薬学的に許容されるマグネシウム化合物を含む薬学的組成物において、リン酸塩結合重合体および薬学的に許容されるマグネシウム化合物は混合された状態で存在する。あるいは、薬学的に許容されるマグネシウム化合物をリン酸塩結合重合体に含めることができる。本明細書に使用されているように、リン酸塩結合重合体に「含まれる」とは、リン酸塩結合重合体が薬学的に許容されるマグネシウム化合物を、例えば架橋によって、あるいはリン酸塩結合重合体の少なくとも二つ（好ましくは、少なくとも三つ）の窒素含有官能基によって生成された、一つ（または複数）のポケットに包含することを意味する。
【０１９１】
上述の薬学的に許容されるマグネシウム化合物が本発明のリン酸塩結合重合体に含まれる場合、好ましくは、リン酸塩結合重合体は架橋される。薬学的に許容されるマグネシウム化合物に含まれる架橋されたリン酸塩結合重合体は、薬学的に許容されるマグネシウム化合物の存在下で、リン酸塩結合重合体を上述のように架橋することによって調製される。架橋剤に関する様々な例および好ましい値は上述のとおりである。一般に、薬学的に許容されるマグネシウム化合物に含まれる架橋されたリン酸塩結合重合体が採用される場合、架橋剤は、リン酸塩結合重合体モノマーと架橋剤の総重量に基づいて、重量ごとに０．５‐３５％（例えば、０．５‐３０％、２．５−３０％、５‐２５％、５‐２０％または５‐１５％）の量で存在する。
【０１９２】
幾つかの態様において、リン酸塩結合重合体および薬学的に許容されるマグネシウム化合物は、唯一の薬剤活性成分、例えば唯一のリン酸塩結合剤であり、製剤処方の形をとる。好ましくは、カルシウム系およびアルミニウム系リン酸塩結合剤は、製剤処方から除外される。同様に、開示された方法に関して、リン酸塩結合重合体および薬学的に許容されるマグネシウム化合物は、対象に投与される唯一のリン酸塩結合剤である。
【０１９３】
本明細書に記載の開示されたリン酸塩結合重合体は、酢酸塩、炭酸塩、酸化物、水酸化物、クエン酸塩、アルギン酸塩、およびケト酸などの薬学的に許容されるランタン、カルシウム、アルミニウム、および鉄塩を含む他のリン酸塩結合剤とともに投与するか、または薬学的組成物として形成してもよい。炭酸カルシウム、酢酸塩（ＰｈｏｓＬｏ（Ｒ）酢酸カルシウム錠）、クエン酸塩、アルギン酸塩、およびケト酸を含むカルシウム塩は、リン酸塩結合に利用されている。摂取されたカルシウムはリン酸塩と結合して、Ｃａ３（ＰＯ４）２、ＣａＨＰＯ４、またはＣａ（Ｈ２ＰＯ４）２などの不溶性カルシウムリン酸塩塩を形成する。Ａｍｐｈｏｊｅｌ（Ｒ）水酸化アルミニウムゲルなどのアルミニウム系リン酸塩結合剤、を高リン血症の治療に使用することもできる。これらの複合化合物は腸リン酸塩とともに高不溶性のアルミニウムリン酸塩を形成する。結合リン酸塩は、患者による吸収に使用できない。最近では、鉄およびランタニド塩が使用されている。最も一般に使用されるランタニド塩である炭酸ランタン（Ｆｏｓｒｅｎｏｌ（Ｒ））は炭酸カルシウムと同様に作用する。本発明のリン酸塩結合重合体とともに使用される他の組成物は、他のタイプのリン酸塩結合重合体を含む（例えば、その全体を参照することにより本明細書に組み込まれる米国特許第５，６６７，７７５号に記載の塩酸セベラマー）。
【０１９４】
本発明は特にその好ましい態様を参照して図示および説明されているが、当然のことながら、添付の特許請求の範囲に包含される本発明の範囲を逸脱することなく、形式および詳細における様々な変更を行ってよいことは、当業者には明らかである。
【０１９５】
実施例
以下の実施例は、本発明の幾つかの態様を説明するために提供される。これらの実施例は、利用される任意の特定の態様の範囲を制限することを意図しない。
2009507019.tif 000034
2009507019.tif 000035
2009507019.tif 000036
2009507019.tif 000037
2009507019.tif 000038
【０１９６】
化合物９〜２２は、本明細書の記載に従って調製され、リン酸塩結合に関して試験された。
【０１９７】
調製１：ポリ［トリス（２‐アミノエチル）アミノ］メチルオキシランの合成
（化合物９）
１０．２ｇのポリ（エピクロロヒドリン）を含む２５０ｍＬの１‐メチル‐３ピロリジノン溶液に、２００ｍＬのトリス（２‐アミノエチル）アミンを添加した。反応混合液を１８０℃に加熱し、この温度で４８時間、窒素雰囲気化で攪拌した。室温に冷却した後、反応混合液を２Ｌのジエチルエーテルに注いだ。沈殿した重合体をろ過し、２００ｍＬのメタノールに溶解して、２Ｌのジエチルエーテルから再沈殿させた。ろ過によって残渣を収集し、減圧下で乾燥して、２００ｍＬの脱イオン水に溶解し、３５００分子量遮断膜を使用して脱イオン水に対して透析した。透析した溶液を凍結乾燥して、１６ｇの重合体を灰白色の固形物として得た。
【０１９８】
調製２：エピクロロヒドリン架橋ポリ［トリス（２‐アミノエチル）アミノ］メチルオキシラン］の合成（架橋された化合物９）
１１ｇのポリ［トリス（２‐アミノエチル）アミノ］メチルオキシラン］を４４ｍＬの脱イオン水（重合体溶液のｐＨ＝１０．３）に溶解した攪拌溶液を３９０μＬのエピクロロヒドリンに添加する。反応混合液を室温で攪拌した。溶液は６０分後にゲル化した。結果として生じるゲルを室温で１８時間放置する。次にゲルを小片に分割し、６００ｍＬの脱イオン水に懸濁して、１時間攪拌した後ろ過した。ろ過された残渣を５００ｍＬの脱イオン水に懸濁し、濃縮ＨＣｌをこの懸濁液に添加してｐＨを７．１にした。３０分間攪拌した後、懸濁液をろ過した。残渣を１Ｌの脱イオン水に懸濁し、４０分間攪拌してろ過した。残渣を６０℃で乾燥して、１０．６ｇの灰白色の固形物を得た。
【０１９９】
調製３：ポリ｛２‐［トリス（２‐アミノエチル）アミノエチル］ビニルエーテル｝の合成（化合物１０）
ａ．ポリ［（２‐クロロエチル）ビニルエーテル］の合成
オーブンで乾燥した２５０ｍＬの三つ首丸底フラスコに、１００ｍＬの無水ジクロロメタンおよび２５ｇの新たに蒸留した２‐クロロエチルビニルエーテルを添加した。反応混合液を攪拌し、窒素を３０分間室温でゆっくり流して泡立てた。窒素雰囲気化で攪拌しながら、‐７０℃に冷却した。‐７０℃で、０．５ｍＬの三フッ化ホウ素ジエチルエーテルを反応混合液に添加した。‐７０℃で１時間攪拌した後、反応混合液を室温に戻した。反応混合液を５００ｍＬのＭｅＯＨに注いで、３０分間攪拌した。溶媒を除去して、残渣を１５０ｍＬのＴＨＦに再度溶解した。結果として得られた溶液を５００ｍＬのＭｅＯＨに注いだ。溶媒を除去し、沈殿物を５０℃で真空下、２４時間乾燥して、２０ｇの重合体を灰白色のゴム状固形物として得た。
【０２００】
ｂ．ポリ｛２‐［トリス（２‐アミノエチル）アミノエチル］ビニルエーテル｝の合成
１８ｇのポリ［（２‐クロロエチル）ビニルエーテル］を３５０ｍＬの１‐メチル‐２‐ピロリジオンに溶解した溶液に、３００ｍＬのトリス（２‐アミノエチル）アミンを添加した。反応混合液を１８０℃で窒素雰囲気下、４０時間攪拌した。室温に冷却した後、反応混合液を３Ｌのジエチルエーテルに注いだ。懸濁液を１０分間攪拌してろ過した。残渣を２００ｍＬのメタノールに溶解して、２Ｌのジエチルエーテルから再度沈殿させた。残渣をろ過、乾燥して、２００ｍＬの脱イオン水に溶解した。水性重合体溶液を脱イオン水に対して透析し、透析された重合体溶液を凍結乾燥して、２６ｇの灰白色の固形物を得た。
【０２０１】
調製４：エピクロロヒドリン架橋ポリ｛２‐［トリス（２‐アミノエチル）アミノエチル］ビニルエーテル（架橋された化合物１０）
１１．５ｇのポリ｛２‐［トリス（２‐アミノエチル）アミノエチル］ビニルエーテル｝を５０ｍＬの脱イオン水（重合体溶液のｐＨ＝１０．６）の攪拌溶液に、３７５μＬのエピクロロヒドリンを添加した。反応混合液を室温で攪拌した。溶液は２０分後にゲル化した。結果として得られたゲルを室温で１８時間放置した。次にゲルを小片に分割し、６００ｍＬの脱イオン水に懸濁して、１時間攪拌した後ろ過した。ろ過された残渣を５００ｍＬの脱イオン水に懸濁し、この懸濁液に濃縮ＨＣｌを添加してｐＨを７．１にした。３０分間攪拌した後、懸濁液をろ過した。残渣を１Ｌの脱イオン水に懸濁し、４０分間攪拌した後ろ過した。残渣を６０℃で乾燥して、１０．４ｇの灰白色の固形物を得た。
【０２０２】
調製５：ポリ｛Ｎ‐［２‐［ビス（２‐アミノエチル）エチル］メタクリルアミド］（化合物１１）
ａ．１０‐Ｏｘａ‐２，５，８‐トリアザドデカン酸，５‐（２‐アミノエチル）１１，１１‐ジメチル‐９‐オキソ，１，１‐ジメチルエチルエステルの合成
５００ｍＬの三つ首丸底フラスコに、７５ｍＬの無水ＴＨＦ、７．６ｍＬのトリス（２‐アミノエチル）アミン、および１１ｍＬのトリエチルアミンを入れた。反応混合液を‐４℃に冷却した。攪拌しながら、２５ｇの２（ｔｅｒｔ‐ブトキシカルボニルオキシイミノ）‐２‐フェニルアセトニトリル（ＢＯＣ‐ＯＮ試薬）を１５０ｍＬの無水ＴＨＦに溶解した溶液を反応混合液にゆっくり添加した。反応混合液を徐々に室温に戻し、室温で１４時間攪拌した。反応液は１００ｍＬのジクロロメタンで希釈し、１００ｍＬのブリンで抽出した。有機層を無水硫酸ナトリウム上で乾燥、ろ過して、溶媒を減圧下で除去した。メタノール／クロロホルムを移動相として使用し、シリカゲルコラム上で残渣をクロマトグラフにかけた。溶媒を除去した後、９．５ｇの生成物を薄い黄色の粘性油として得た。
【０２０３】
ｂ．Ｎ‐［２‐［ビス（２‐アミノエチル）］エチル］メタクリルアミドの合成
５００ｍＬの三つ首丸底フラスコに、９．１ｇの１０‐ｏｘａ‐２，５，８‐トリアザドデカノン酸、５‐（２‐アミノエチル）‐１１，１１‐ジメチル‐９‐オキソ‐、１，１‐ジメチルエチルエステル、９０ｍＬの無水ＴＨＦ、および１８．６ｍＬのトリエチルアミンを入れる。溶液を‐５℃に冷却した。攪拌しながら、２．６ｍＬの塩化メタクリロールを１０ｍＬの無水ＴＨＦに溶解した溶液を上記の反応混合物にゆっくり添加した。添加が完了した後、温度を徐々に上げて室温にし、反応混合液を室温で１６時間攪拌した。塩酸トリエチルアミンをろ過によって除去した後、減圧下で溶媒をろ過液から除去した。残渣を１００ｍＬのジクロロメタンに溶解し、２００ｍＬの脱イオン水で洗浄した。次に、有機層を１００ｍＬのブリンで洗浄した。有機層を収集し、無水硫酸ナトリウム上で乾燥した。減圧下で溶媒を除去し、メタノール／クロロホルムを移動層として使用し、シリカゲルコラム上で残渣をクロマトグラフにかけた。減圧下で溶媒を除去し、７．４ｇの薄い黄色の粘性油を得た。前記油を１５ｍＬの無水ジオキサンに溶解し、‐４℃に冷却した。この冷却溶液を３０ｍＬの４ＮＨＣｌ溶液（ジオキサン）に添加した。反応混合液を室温に戻し、さらに２時間攪拌した。形成された沈殿物をろ過により分離した。減圧下で残渣を乾燥し、５ｇの化合物をオフホワイトの固形物として得た。
【０２０４】
ｃ．ポリ｛Ｎ‐［２‐［ビス（２‐アミノエチル）］エチル］メタクリルアミド｝の合成
４．８ｇのＮ‐［２‐［ビス（２‐アミノエチル）］エチル］メタクリルアミドを６ｍＬの脱イオン水を溶解した溶液に、２６ｍｇのプロパンイミダミド、２，２’‐アゾビス［２‐メチル‐，ジヒドロクロリド（以下「Ｖ‐５０」とする）をフリーラジカル重合開始剤として添加した。窒素を４５分間ゆっくり流して反応混合液を洗浄した後、６０℃に加熱した。反応混合液を６０℃で２４時間攪拌した。溶液を室温に戻し、脱イオン水に対して透析した。透析された溶液を凍結乾燥して、３．２ｇの重合体をオフホワイトの固形物として得た。
【０２０５】
調製６：エピクロロヒドリン架橋ポリ｛Ｎ‐［２‐［ビス（２‐アミノエチル）］エチル］メタクリルアミド｝の合成（架橋された化合物１１）
５０ｍＬの丸底フラスコに、３ｇのポリ｛Ｎ‐［２‐［ビス（２‐アミノエチル）］エチル］メタクリルアミド｝および１２ｍＬの脱イオン水を入れた。重合体を完全に水に溶解した後、５０％の水性ＮａＯＨ溶液を使用して重合体溶液のｐＨを１０．１にした。この重合体溶液を１５分間攪拌し、１１２ｍＬのエピクロロヒドリンを重合体溶液に添加した。結果として生じた溶液を攪拌し、５０分後にゲル化した。反応混合物を室温で１４時間放置した。重合体ゲルを小片に分割し、２５０ｍＬの脱イオン水中で４５分間攪拌した。ろ過した後、ゲルを２５０ｍＬの脱イオン水に分散して、濃縮ＨＣｌを添加することによって、溶液のｐＨを７．５に調整した。この混合液を３０分間攪拌し、ろ過した。残渣を５００ｍＬの脱イオン水に分散して、４５分間攪拌した後ろ過した。残渣を強制空気オーブン中６０℃で乾燥して、１．８ｇの重合体を灰白色の固形物として得た。
【０２０６】
調製７：ポリ［（２‐アミノエチル）アミノ）メチルオキシラン］の合成（化合物１２）
１０．０ｇのポリ（エピクロロヒドリン）を３００ｍＬの１‐メチル‐３‐ピロリジノンに溶解した溶液に、６０ｍＬのエチレンジアミンを添加した。反応混合物を１６５℃に加熱し、この温度で４８時間、窒素雰囲気化で攪拌した。室温に戻した後、反応混合液を４Ｌのジエチルエーテルに注いだ。沈殿した重合体をろ過し、減圧下で乾燥して、２００ｍＬの脱イオン水に溶解した後、３５００分子量遮断膜を使用し、脱イオン水に対して透析した。透析された溶液を凍結乾燥して、８．３ｇの重合体をオフホワイトの固形物として得た。
【０２０７】
調製８：エピクロロヒドリン架橋ポリ［（２‐アミノエチル）アミノ）メチルオキラン］の合成（架橋された化合物１２）
８．０ｇのポリ［（２‐アミノエチル）アミノ）メチルオキシラン］（化合物１２）を３２ｍＬの脱イオン水に溶解して攪拌した溶液に、４８５μＬのエピクロロヒドリンを添加した。反応混合液を室温で攪拌した。溶液は２０分後にゲル化した。結果として生じたゲルを室温で１８時間放置した。次にゲルを小片に分割し、１Ｌの脱イオン水に懸濁して、１時間攪拌した後ろ過した。ろ過された残渣を２Ｌの脱イオン水に懸濁し、この懸濁液に濃縮ＨＣｌを添加してｐＨを７．１とした。３０分間攪拌した後、懸濁液をろ過した。残渣を１Ｌの脱イオン水に懸濁し、４０分間攪拌した後ろ過した。残渣を６０℃で乾燥して、７．８ｇの灰白色の固形物を得た。
【０２０８】
調製９：ポリ［（１，３‐プロパンジアミン），Ｎ‐（３‐アミノプロピル）Ｎ’‐メチルオキシラン］（化合物１３）および化合物２６の合成
９．５ｇのポリ（エピクロロヒドリン）を２００ｍＬの１‐メチル‐３‐ピロリジノンに溶解した液体に、１００ｇのＮ‐（３‐アミノプロピル）１，３‐プロパンジアミンを添加した。反応混合液を１２０℃に加熱し、室温で７２時間、窒素雰囲気化で攪拌した。室温に冷却した後、反応混合液を２Ｌのジエチルエーテルに注いだ。沈殿した重合体をろ過し、１Ｌのジエチルエーテルで洗浄して、減圧下で乾燥した。結果として生じた化合物を３００ｍＬの脱イオン水に溶解し、３５００分子量遮断膜を使用して、脱イオン水に対して透析した。透析した溶液を凍結乾燥して、１１．４ｇの重合体を灰白色の固形物として得た。化合物２６は副産物として形成された。
【０２０９】
調製１０：エピクロロヒドリン架橋ポリ［（１，３‐プロパンジアミン），Ｎ‐（３‐アミノプロピル）Ｎ’‐メチルオキシラン］（架橋された化合物１３）の合成
１１．０ｇのポリ［（１，３‐プロパンジアミン），Ｎ（３‐アミノプロピル）Ｎ’‐メチルオキシラン］（調製９）を５０ｍＬの脱イオン水に溶解して攪拌した液体に、２７０μＬのエピクロロヒドリンを添加した。反応混合液を室温で攪拌した。溶液は４５分後にゲル化した。結果として生じたゲルを室温で１８時間放置した。次にゲルを小片に分割し、１Ｌの脱イオン水に懸濁してろ過した。ろ過された残渣を２Ｌの脱イオン水に懸濁し、この懸濁液に濃縮ＨＣｌを添加してｐＨを７．１とした。３０分間攪拌した後、懸濁液をろ過した。残渣を１Ｌの脱イオン水に懸濁し、４０分間攪拌してろ過した。残渣を６０℃で乾燥して、９ｇの灰白色の固形物を得た。
【０２１０】
調製１１：ポリ［（１，２‐エタンジアミン），Ｎ‐（２‐アミノエチル）Ｎ’‐メチルオキシラン］（化合物１４）の合成
９．５ｇのポリ（エピクロロヒドリン）を２００ｍＬの１‐メチル‐３‐ピロリジノンに溶解した液体に、９５ｇのジエチレントリアミンを添加した。反応混合液を１２０℃に加熱し、この温度で７２時間、窒素雰囲気化で攪拌した。室温に冷却した後、反応混合液を２Ｌのジエチルエーテルに注いだ。沈殿した重合体をろ過し、１Ｌのジエチルエーテルで洗浄して、減圧下で乾燥した。結果として生じた化合物を３００ｍＬの脱イオン水に溶解し、３５００分子量遮断膜を使用して、脱イオン水に対して透析した。透析した溶液を凍結乾燥して、１２ｇの重合体を灰白色の固形物として得た。
【０２１１】
調製１２：エピクロロヒドリン架橋ポリ［（１，２‐エタンジアミン），Ｎ‐（３‐アミノプロピル）Ｎ’‐メチルオキシラン］（架橋された化合物１４）の合成
１２．０ｇのポリ［（１，３‐プロパンジアミン），Ｎ（３‐アミノプロピル）Ｎ’‐メチルオキシラン］（調製１１）を４８ｍＬの脱イオン水に溶解した液体に、３５４μＬのエピクロロヒドリンを添加した。反応混合液を室温で攪拌したところ、溶液は４５分後にゲル化した。結果として生じたゲルを室温で１８時間放置した。次にゲルを小片に分割し、１Ｌの脱イオン水に懸濁して、１時間攪拌した後ろ過した。ろ過された残渣を２Ｌの脱イオン水に懸濁し、この懸濁液に濃縮ＨＣｌを添加して、ｐＨを７．１とした。３０分間攪拌した後、懸濁液をろ過した。残渣を１Ｌの脱イオン水に懸濁し、４０分間で攪拌してろ過した。残渣を６０℃で乾燥して、１０ｇの灰白色の固形物を得た。
【０２１２】
調製１３：ポリ［４‐｛（トリス（２‐アミノエチル）アミノ）メチル｝スチレン］（化合物１５）の合成
この重合体の合成は、モノマーの合成およびその後の遊離基重合という二つの工程を含む。
【０２１３】
１３ａ．４‐｛（トリス（２‐アミノエチル）アミノ）メチル｝スチレンの合成
５００ｍＬの三つ首丸底フラスコに、１９１．５ｇのトリス（２‐アミノエチル）アミンおよび４８．１６ｇの無水炭酸カリウムを入れた。この懸濁液に、４４．２ｇの４‐塩化ビニルベンジルを３０ｍＬのクロロホルムに溶解した液体を添加した。結果として生じた反応混合液を２５℃で１８時間攪拌した。次に、反応混合液をろ過した。ｐＨ９．５（２ｘ４００ｍＬ）のホウ酸塩緩衝剤を用いてろ液を抽出した。水性抽出物を結合させ、４０％（ｗ／ｗ）水性水酸化ナトリウム溶液を使用することによって、この水溶液のｐＨを１２．５とした。クロロホルム（３ｘ１Ｌ）を用いて、結果として生じた溶液を抽出した。結合された有機相を無水炭酸カリウム上で乾燥、ろ過し、溶媒を減圧下で除去して２５．６ｇの生成物を薄い黄色の油として得た。
【０２１４】
１３ｂ．４‐｛（トリス（２‐アミノエチル）アミノ）メチル｝スチレンの重合
５００ｍＬの三つ首丸底フラスコに、２５．１５ｇの｛（トリス（２‐アミノエチル）アミノ）メチル｝スチレン（実施例１３ａ）および２２６ｍＬの脱イオン水を入れた。この溶液に、３７％の水性ＨＣｌをゆっくり添加し（氷浴を使用して温度を１５℃以下に維持しながら）、溶液のｐＨを１．４とした。次に２５０ｍｇのＶ‐５０を添加した。攪拌しながら、Ｎ２を３０分間ゆっくり流すことによって、結果として生じた溶液を泡立てた。次に、反応混合液を５５℃に加熱し、室温で６時間、Ｎ２雰囲気下で攪拌した。この期間の最後に反応混合液を冷ました。３５００分子量遮断透析膜を使用して、結果として生じた粘性重合体溶液を脱イオン水に対して透析した。透析した溶液を凍結乾燥して、２４．６ｇの重合体を灰白色の固形物として得た。
【０２１５】
調製１４：エピクロロヒドリン架橋ポリ［４‐｛（トリス（２‐アミノエチル）アミノ）メチル｝スチレン］（架橋された化合物１５）の合成
３００ｍＬのビーカーに、１３ｇのポリ［４‐｛トリス（２‐アミノエチル）アミノ｝メチル］スチレン］（調製１３ｂ）と７０ｍＬの脱イオン水を入れた。混合液を攪拌して、重合体の均一溶液を得た。５０％（ｗ／ｗ）水性炭酸カリウムをゆっくり添加することによって、重合体溶液のｐＨを１１．０とした。攪拌された重合体溶液に、０．２２５ｍＬのエピクロロヒドリンを添加し、反応混合液を攪拌してゲル化した。攪拌をやめ、ゲルを３０℃で１８時間放置した。次に重合体ゲルを小片に分割し、２Ｌの脱イオン水に分散して、４０分間攪拌した後ろ過した。重合体をろ過して２Ｌの脱イオン水に分散させ、この分散液に、３７％のＨＣｌを添加してｐＨを７．７とし、４０分間攪拌してろ過した。最後に、重合体の小片を２Ｌの脱イオン水に分散し、４０分間攪拌した後ろ過した。ろ過された重合体を６０℃で乾燥して、６．５ｇの重合体を灰白色の固形物として得た。
【０２１６】
調製１５：Ｎ，Ｎ’‐ビス（４‐ビニルベンジル）エチレンジアミンの合成
５００ｍＬの三つ首丸底フラスコに、５．３１ｇの１，２‐エチレンジアミン、３２．４８ｇの無水炭酸カリウム、および３００ｍＬのクロロホルムを入れた。この懸濁液に、３０ｇの塩化４‐ビニルベンジルを添加した。結果として生じた反応混合液を２５℃で１８時間攪拌した。次に、反応混合液をろ過した。溶媒を減圧下で除去した。残渣に３００ｍＬの脱イオン水を添加し、次に３７％の水性ＨＣｌを添加して、溶液のｐＨを２．０とした。ｔｅｒｔ‐ブチルメチルエーテル（２ｘ２５０ｍＬ）を用いて、結果として生じた水溶液を抽出した。水層を収集し、４０％（ｗ／ｗ）ＮａＯＨで処理して、溶液のｐＨを１１．４とした。ｔｅｒｔ‐ブチルメチルエーテル（２ｘ２５０ｍＬ）を用いて、結果として生じた水溶液を抽出した。有機層を結合させ、無水硫酸ナトリウム上で乾燥した。ろ過後、溶媒を減圧下で除去して、３ｇの生成物を薄い黄色の油として得た。
【０２１７】
調製１６：ポリ［４‐｛（トリス（３‐アミノプロピル）アミノ）メチル｝スチレン］（化合物１６）の合成
この重合体の合成は、モノマーの合成およびその後の遊離基重合という二つの工程を含む。
【０２１８】
調製１６ａ：［４‐｛（トリス（３‐アミノプロピル）アミノ）メチル｝スチレン］の合成
５００ｍＬの三つ首丸底フラスコに、１０２ｇのトリス（３‐アミノエチル）アミンおよび１９．８ｇの無水炭酸カリウムを入れた。この懸濁液に、１８．４ｇの塩化４‐ビニルベンジルを３０ｍＬのクロロホルムに溶解した液体をゆっくり添加した。結果として生じた反応混合液を２５℃で１８時間攪拌した。次に、反応混合液をろ過した。ｐＨ９．５（２ｘ４００ｍＬ）のホウ酸塩緩衝剤を用いて、ろ過液を抽出した。
【０２１９】
調製１６ｂ：［４‐｛（トリス（３‐アミノプロピル）アミノ）メチル｝スチレン］の重合
５００ｍＬの三つ首丸底フラスコに、１４ｇの｛（トリス（３‐アミノプロピル）アミノ）メチル｝スチレン（実施例４ａ）および１２５ｍＬの脱イオン水を入れた。この溶液に、３７％の水性ＨＣｌをゆっくり添加して（氷浴を使用して温度を１５℃以下に維持しながら）、溶液のｐＨを１．１とした。次に５００ｍｇのＶ‐５０を添加した。攪拌しながら、Ｎ２を３０分間ゆっくり流すことによって、結果として生じた液体を泡立てた。次に、反応混合液を５５℃に加熱し、この温度で１２時間、Ｎ２雰囲気下で攪拌した。この期間の最後に、反応混合液を冷ました。３５００分子量遮断透析膜を使用して、結果として生じた粘性重合体溶液を脱イオン水に対して透析した。透析した溶液を凍結乾燥して、１５．８ｇの重合体をオフホワイトの固形物として得た。
【０２２０】
調製１７：エピクロロヒドリン架橋ポリ［４‐｛（トリス（３‐アミノプロピル）アミノ）メチル｝スチレン］（架橋された化合物１６）の合成
３００ｍＬのビーカーに、１５ｇのポリ［４‐｛トリス（３‐アミノプロピル）アミノ｝メチル］スチレン］（調製１６ｂ）および６０ｍＬの脱イオン水を入れた。混合液を攪拌して重合体の均一溶液を得た。５０％（ｗ／ｗ）水性水酸化ナトリウムをゆっくり添加することによって、重合体溶液のｐＨを１１．０とした。攪拌した重合体溶液に、０．２４ｍＬのエピクロロヒドリンを添加し、反応混合液を攪拌してゲル化した。攪拌をやめ、ゲルを３０℃で１８時間放置した。次に、重合体ゲルを小片に分割し、２Ｌの脱イオン水に分散して、４０分間攪拌した後ろ過した。重合体をろ過し、２Ｌの脱イオン水に分散した。この分散液に、３７％ＨＣｌ溶液を添加してｐＨを７．８とし、４０分間攪拌してろ過した。最後に、重合体の小片を２Ｌの脱イオン水に分散し、４０分間攪拌して、ろ過した。ろ過した重合体を６０℃で乾燥し、９ｇの重合体を灰白色の固形物として得た。
【０２２１】
調製１８：ポリ［Ｎ‐｛３‐［４‐ビニル］ベンジルアミノプロピル｝‐１，３‐ジアミノプロパン］の合成（化合物２４）
この重合体の合成は、モノマーの合成およびその後の遊離基重合という二つの工程を含む。
【０２２２】
調製１８ａ：Ｎ‐｛３‐［４‐ビニル］ベンジルアミノプロピル｝‐１，３‐ジアミノプロパンの合成
２Ｌの三つ首丸底フラスコに、１６７ｍＬのビス（３‐アミノプロピル）アミン、１３７０ｍＬの無水クロロホルム、および４３．４ｇの無水炭酸カリウムを入れた。追加のじょうごを使用して、この懸濁液に、３７ｇの塩化４‐ビニルベンジルを２５ｍＬのクロロホルムに溶解した液体を添加した。結果として生じた反応混合液を２５℃で１８時間攪拌した後ろ過した。ｐＨ９．５（２ｘ１３００ｍＬ）のホウ酸塩緩衝剤を用いて、ろ過液を抽出した。４０％（ｗ／ｗ）水性水酸化ナトリウム溶液を添加することによって、結合された水性抽出物のｐＨを１２．１とした。クロロホルム（３ｘ１Ｌ）を用いて、結果として生じた溶液を抽出した。結合された有機相を無水炭酸カリウム上で乾燥、ろ過し、減圧下で溶媒を除去して、４２．５ｇの生成物を薄い黄色の油として得た。
【０２２３】
調製１８ｂ：Ｎ‐｛３‐［４‐ビニル］ベンジルアミノプロピル｝‐１，３‐ジアミノプロパンの重合
２５０ｍＬの三つ首丸底フラスコに、１０ｇの｛３‐（４‐ビニル）ベンジルアミノプロピル｝‐１，３ジアミノプロパン（調製１８ｂ）および９０ｍＬの脱イオン水を入れた。この溶液に、３７％の水性ＨＣｌをゆっくり添加して（氷浴を使用して温度を１５℃に維持しながら）、溶液のｐＨを１．２とした。次に、１００ｍｇのＶ‐５０を添加した。攪拌しながら、Ｎ２を３０分間ゆっくり流すことによって、結果として生じた溶液を泡立てた。次に、反応混合液を５５℃に加熱し、この温度で６時間、Ｎ２雰囲気下で攪拌した。この期間の最後に、反応混合液を冷ました。３５００分子量遮断透析膜を使用して、結果として生じた粘性重合体溶液を脱イオン水に対して透析した。透析した溶液を凍結乾燥して、１１．２ｇの重合体をオフホワイトの固形物として得た。
【０２２４】
調製１９：エピクロロヒドリン架橋ポリ［Ｎ‐｛３‐（４‐ビニル）ベンジルアミノプロピル｝‐１，３‐ジアミノプロパン］（架橋された化合物２４）の合成
１００ｍＬのビーカーに、７ｇのポリ［Ｎ‐｛３‐（４‐ビニル）ベンジルアミノプロピル｝‐１，３‐ジアミノプロパン］（実施例５ｂ）および２６ｍＬの脱イオン水を入れた。混合液を攪拌して、重合体の均一溶液を得た。５０％（ｗ／ｗ）水性水酸化ナトリウムをゆっくり添加することによって、重合体溶液のｐＨを１１．０とした。攪拌した重合体溶液に、０．１４ｍＬのエピクロロヒドリンを添加し、反応混合液を攪拌してゲル化した。攪拌をやめ、ゲルを３０℃で１８時間放置した。次に、重合体ゲルを小片に分割し、１Ｌの脱イオン水に分散して、４０分間攪拌した後ろ過した。重合体をろ過し、１Ｌの脱イオン水に分散した。この分散液に、３７％ＨＣｌ溶液を添加してｐＨを７．７とし、４０分間攪拌した後ろ過した。最後に、重合体の小片を２Ｌの脱イオン水に分散し、４０分間攪拌した後ろ過した。ろ過された重合体を６０℃で乾燥して、４．３ｇの重合体を灰白色の固形物として得た。
【０２２５】
調製２０：ポリ［４‐｛（トリス（２‐アミノエチル）アミノ）メチル｝スチレン‐コエチレンビスアクリルアミド（化合物１８）の合成
２５０ｍＬの三つ首丸底フラスコに、１５．０ｇの｛（トリス（２‐アミノエチル）アミノ）メチル｝スチレン、０．５ｇのＮ，Ｎ‐エチレンビスアクリルアミド、および３５ｍＬの脱イオン水を入れた。この溶液に、０．７５ｇの新たに調製した２０％Ｖ‐５０を脱イオン水に溶解した液体を添加した。攪拌しながら、窒素を３０分間ゆっくり泡立てることによって、結果として生じた溶液をガス抜きした。次に反応混合液を６０℃に加熱し、この温度で１８時間、窒素雰囲気下で加熱した。３０分間６０℃で加熱した後、ゲルが形成された。攪拌せずに加熱を続けた。この期間の最後に、反応混合液を冷ました。結果として生じたゲルを小片に分割し、メタノール（３Ｘ１Ｌ）で洗浄した。次に重合体ゲルを脱イオン水（２Ｘ１Ｌ）で洗浄した。洗浄した膨張重合体ゲルを脱イオン水（１Ｌ）で攪拌し、濃縮ＨＣｌを添加してｐＨ７とした。スラリーをろ過し、膨張重合体を６０℃の強制空気オーブンで乾燥して、１２．６ｇの重合体を得た。
【０２２６】
調製２１：ポリ［４‐｛（トリス（２‐アミノエチル）アミノ）メチル｝スチレン‐コエチレンビスアクリルアミド］（化合物１９）
２５０ｍＬの三つ首丸底フラスコに、１５．０ｇの｛（トリス（２‐アミノエチル）アミノ）メチル｝スチレン、１．０ｇＮ，Ｎ‐エチレンビスアクリルアミド、および３５ｍＬの脱イオン水を入れた。この溶液に、０．７５ｇの新たに調製した２０％Ｖ‐５０を脱イオン水に溶解した液体を添加した。攪拌しながら、窒素を３０分間ゆっくり流して泡立てることによって、結果として生じた液体をガス抜きした。次に、反応混合液を６０℃に加熱し、この温度で１８時間、窒素雰囲気下で加熱した。３０分間６０℃で加熱した後、ゲルが形成された。攪拌せずに加熱を続けた。この期間の最後に、反応混合液を冷ました。結果として生じたゲルを小片に分割し、メタノール（３Ｘ１Ｌ）で洗浄した。次に重合体ゲルを脱イオン水（２Ｘ１Ｌ）で洗浄した。洗浄した膨張重合体ゲルを脱イオン水（１Ｌ）中で攪拌し、濃縮ＨＣｌを添加してｐＨ７とした。スラリーをろ過し、膨張重合体を６０℃の強制空気オーブンで乾燥して、１４．０ｇの重合体を得た。
【０２２７】
調製２２：ポリ［４‐｛（トリス（２‐アミノエチル）アミノ）メチル｝スチレン‐ｃｏ‐Ｎ，Ｎ’‐ビス［（４‐ビニル）ベンジル］エチレンジアミン］（化合物１９）の合成
２５０ｍＬの三つ首丸底フラスコに、１５．０ｇの｛（トリス（２‐アミノエチル）アミノ）メチル｝スチレン、０．８３ｇのＮ，Ｎ’ビス‐（４‐ビニル）ベンジル）エチレンビスアミン、および３５ｍＬの脱イオン水を入れた。この溶液に、０．７５ｇの新たに調製した２０％Ｖ‐５０を脱イオン水に溶解した液体に添加した。攪拌しながら、窒素を３０分間ゆっくり流して泡立てながら、結果として生じた溶液をガス抜きした。次に、反応混合液を６０℃に加熱し、この温度で１８時間、窒素雰囲気下で加熱した。６０℃で４時間加熱した後、ゲルが形成された。攪拌せずに過熱を続けた。この期間の最後に、反応混合液を冷ました。結果として生じたゲルを小片に分割し、メタノール（３Ｘ１Ｌ）で洗浄した。次に重合体ゲルを脱イオン水（２Ｘ１Ｌ）で洗浄した。洗浄した膨張重合体ゲルを脱イオン水（１Ｌ）中で攪拌し、濃縮ＨＣｌを添加したｐＨ７とした。スラリーをろ過し、膨張重合体を６０℃の強制空気オーブンで乾燥して１３．０ｇの重合体を得た。
【０２２８】
調製２３：ポリ［Ｎ‐｛３‐（２（ビス（２‐アミノエチル）アミノ）エチルアミノ）プロピル｝アクリルアミド）（化合物２１）の合成
以下のスキーム１に示されるように、６つの工程を通じて化合物２１を合成した。望ましい重合体２１を得るためのすべての中間物の合成について以下に記載する。
2009507019.tif 000039
【０２２９】
調製２３ａ：４‐（２‐アミノエチル）‐１，７‐ジ‐（ｔｅｒｔ‐ブトキシカルボニル）‐１，４，７‐トリアザヘプタンの合成（工程１）
１０２．５ｇの２‐（ｔｅｒｔ‐ブトキシカルボニル‐オキシミノ）‐２‐フェニルアセトニトリル（０．４１６モル）を３００ｍＬのＴＨＦに溶解した液体に、３０．３ｇのトリス（２‐アミノエチル）アミン（０．２０７モル）を０〜５℃で２時間以上添加した。反応溶液を室温で攪拌した後、溶媒を回転蒸発器上で濃縮した。ジエチルエーテル（６００ｍＬ）および３７５ｍＬの水を添加し、２５ｍＬの濃縮ＨＣｌを加えることによって、結果として生じた懸濁液をｐＨ３．０に調整した。相を分離して、水性相を６００ｍＬのジエチルエーテルで三回洗浄し、エーテル層をすべて結合させた。結合されたエーテル層を３７５ｍＬの水で二回洗浄した。水性層を結合させ、６０ｍＬの４Ｎ水酸化ナトリウム溶液を添加することによって、溶液のｐＨを１０に調整した。塩基性化した水性溶液を４００ｍＬのジエチルエーテルで三回抽出した。エーテル抽出物を結合させ、１６０ｍＬの水で二回洗浄して、硫酸ナトリウム上で乾燥した。減圧下、回転蒸発器上で溶液を濃縮して、３１ｇの粗化合物を油として得た。塩化メチレンおよびメタノール（８０：２０）を溶離剤として使用し、シリカゲルフラッシュクロマトグラフィーで精製して、１３ｇの表題化合物を油として得た。
【０２３０】
調製２３ｂ：ジｔ‐ｂｏｃ保護３‐（２（ビス（２‐アミノエチル）アミノ）エチル‐アミノ）プロパンニトリルの合成（工程２）
４‐（２‐アミノエチル）‐１，７‐ジ‐（ｔｅｒｔ‐ブトキシカルボニル）‐１，４，７‐トリアザヘプタン（１２ｇ）をメタノール（４００ｍＬ）に溶解した液体に、アクリロニトリル（２．４ｍＬ）を添加した。室温で１８時間攪拌した後、反応液を回転蒸発器上で濃縮した。粗残渣を塩化メチレン（２００ｍＬ）に溶解して、回転蒸発器上で濃縮した。この工程を二回以上繰り返し、結果として生じた油を真空下で乾燥して、１４ｇの表題の化合物を得た。
【０２３１】
調製２３ｃ：トリｔ‐ｂｏｃ保護３‐（２（ビス（２（２‐アミノエチル）アミノ）エチル‐アミノ）プロパンニトリルの合成（工程３）
ニトリル化合物（調製２３ｂ）（１３．８ｇ）を塩化メチレン（５００ｍＬ）に溶解した液体に、窒素雰囲気化でジ‐ｔｅｒｔ‐ブチル重炭酸塩（８．３ｇ）を添加した。３時間攪拌した後、混合液を回転蒸発器上で濃縮した。
塩化メチレンおよびメタノール（５０：５０、次に（６０：４０）を溶離剤として使用し、自動フラッシュクロマトグラフィーシリカゲルコラムで精製して、１７ｇの望ましい生成物を油として得た。
【０２３２】
調製２３ｄ：トリｔ‐ｂｏｃ保護Ｎ’‐（２（ビス（２‐アミノエチル）アミノ）エチル）プロパン‐１，３‐ジアミンの合成（工程４）
保護ニトリル（調製２３ｃ）（４ｇ）を１４０ｍＬのエタノールおよび３５ｍＬのテトラヒドロフランを含む溶媒混合液に懸濁した液体に、２ＮＮａＯＨ（１８ｍＬ）およびラネーニッケル（水中４ｇの５０％（ｗ／ｗ／））を添加し、結果として生じた混合液を水素雰囲気下で７２時間攪拌した。沈殿した材料から溶液を遠心分離し、上澄みを移すことによってラネーニッケルを除去した。溶液を回転蒸発器上で濃縮し、水（２５０ｍＬ）で希釈した。次にこの溶液を塩化メチレン（１Ｘ１００ｍＬ、次に３Ｘ９０ｍＬ）で抽出した。結合された抽出物を硫酸ナトリウム上で乾燥、ろ過し、回転蒸発器上で濃縮して、４．４ｇの還元化合物を油として得た。
【０２３３】
調製２３ｅ：トリｔ‐ｂｏｃ保護ポリ［Ｎ‐３‐（２‐（ビス（２‐アミノエチル）アミノ）エチルアミノ）プロピル｝アクリルアミド］の合成（工程５）
２．３ｇのポリ（Ｎ‐アクリルオキシスクシニミド）（Ｎ‐アクリルオキシスクシニミドの重合により調製）および８．５ｇのトリｔ‐ｂｏｃ保護Ｎ’‐（２‐（ビス（２‐アミノエチル）アミノ）エチル）プロパン‐１，３‐ジアミン生成物（調製２３ｄ）を９０ｍＬのＮ，Ｎ‐ジメチルホルムアミドに溶解した液体を５０℃で１８時間加熱した。室温に冷ました後、攪拌しながら反応溶液を水（１Ｌ）にゆっくり注いだ。沈殿した生成物を定着させ、上部水性層を移すことによって分離した。上部水性層をろ過した。沈殿物およびろ過液を結合させ、メタノールに溶解した後、回転蒸発器上で濃縮して、２．５ｇの望ましい重合体付加物を得た。
【０２３４】
調製２３ｆ：ポリ［Ｎ‐｛３‐（２‐（ビス（２‐アミノエチル）アミノ）エチルアミノ）プロピル｝アクリルアミド］の合成（工程６）
２．５ｇのトリｔ‐ｂｏｃ保護ポリ［Ｎ‐｛３‐（２‐（ビス（２‐アミノエチル）アミノ）エチルアミノ）プロピル｝アクリルアミド］（調製２３ｅ）を５０ｍＬのメタノールに溶解した液体に、５ｍＬの濃縮ＨＣｌを添加した。３時間３５℃で攪拌した後、溶液を室温で１８時間攪拌した。粘着性の固形物が溶液中に形成された。この粘着性の固形物からメタノール層を捨てた。粘着性の固形物を水（２０ｍＬ）に溶解し、脱イオン水に対して透析した（ＭＷＣＯ＝３５００）。凍結乾燥して、１．５ｇの化合物２１を灰白色の固形物として得た。
【０２３５】
調製２４：ポリ｛Ｎ１，Ｎ１‐ジアリル‐Ｎ２Ｎ２‐ビス（２‐アミノエチル）エタン‐１，２‐ジアミン｝の合成（化合物２２）
この重合体はジアリルモノマーの合成およびその重合という二つの工程で合成された。
【０２３６】
調製２４ａ：ポリＮ１，Ｎ１‐ジアリル‐Ｎ２Ｎ２‐ビス（２‐アミノエチル）エタン‐１，２‐ジアミンの合成
４‐（２‐アミノエチル）‐１，７‐ジ‐（ｔｅｒｔ‐ブトキシカルボニル）‐１，４，７‐トリアザヘプタン（１．５ｇ）、炭酸カリウム（２．９７ｇ）、およびテトラヒドロフラン（２０ｍＬ）の混合液に、アリルブロミド（１．１５ｇ）を添加した。一晩室温で攪拌した後、混合液をろ過し、回転蒸発器上で濃縮した。ヘキサンおよび酢酸エチル（１００：０〜３０：７０）を溶離剤として使用し、自動フラッシュクロマトグラフィーシリカゲルコラムで精製して、モノアルキル化生成物およびジアルキル化生成物の混合物を得た。テトラヒドロフランに含まれる余分なポリスチレン‐ベンザルデヒド樹脂を用いて一晩室温で攪拌し、ろ過、および真空下で乾燥することによって、材料をさらに生成して、０．９ｇの望ましい生成物を油として得た。
【０２３７】
この油０．５ｇに、５ｍＬのテトラヒドロフランを添加し、結果として生じた溶液を氷水浴中で０度に冷却した。冷却された溶液に、４ＮＨＣｌ（０．０２ｍＬ）を添加した。この溶液をゆっくり室温に温め、１８時間攪拌した。追加で４ｎＨＣｌ（０．１ｍＬ）を添加し、反応液をさらに１８時間攪拌した。ろ過した後、真空下Ｐ２Ｏ５上で乾燥して、望ましい生成物を白い固形物として定量的に得た。
【０２３８】
調製２４ｂ：ポリ｛Ｎ１，Ｎ１‐ジアリル‐Ｎ２Ｎ２‐ビス（２‐アミノエチル）エタン‐１，２‐ジアミンの合成
０．６ｇのＮ１，Ｎ１‐ジアリル‐Ｎ２Ｎ２‐ビス（２‐アミノエチル）エタン‐１，２‐ジアミン、２ＨＣｌ（調製２４ａ）、および２，２’‐アゾビス（２‐アミジノプロパン）ジヒドロクロリド（０．００６ｇ）を１ｍＬの脱イオン水に溶解した液体を、窒素ガスを３０分間流してガス抜きした。この溶液を７２時間６０℃で加熱した。２４時間加熱した後、追加分の２，２’‐アゾビス（２‐アミジノプロパン）ジヒドロクロリド（０．００６ｇ）を添加した。４８時間加熱した後、第三の追加分の２，２’‐アゾビス（２‐アミジノプロパン）ジヒドロクロリド（０．００６ｇ）を添加した。室温に冷却した後、反応混合液を脱イオン水に対して透析した（膜ＭＷ遮断３．５Ｋ）。凍結乾燥して、望ましい生成物２２を灰白色の固形物として得た。
【０２３９】
以下に示すいくつかの架橋モノマーを使用し、架橋共重合によって重合体ゲルが調製される。これらの合成は、上述の実施例において示される（調製１５）。
2009507019.tif 000040
【０２４０】
Ｉｎ  Ｖｉｔｒｏリン酸塩結合
リン酸塩受容体を含有する重合ヒドロゲル（化合物９、１０、および１１）のＩｎ  ｖｉｔｒｏリン酸塩結合特性は、ラングミュア等温線の測定によって特定した。結合等温線の曲線は、初期濃度１．０、２．５、７．５、１４．５、３０．０ｍＭのＫＨ２ＰＯ４を８０ｍＭのＮａＣｌおよび１００ｍＭのＮ，Ｎ‐ビス（ヒドロキシエチル）‐２‐アミノエタンスルホン酸（ｐＨ７）に溶解した液体で構成された。
【０２４１】
リン酸塩溶液の各初期濃度に対して、５３．５ｍｇ（乾燥重量）の重合体を使用し、実験を重複して行った。５０ｍＬの遠心分離機に入れた重合体サンプルに２０ｍＬの適切な溶液を添加した。次に各液体を軌道攪拌器に配置し、（３７℃に維持しながら）３６０回転／分で３時間攪拌した。次に、孔サイズ０．８／０．２μＭのポリエーテルスルホン膜フィルターでろ過して、重合体ゲルを溶液から分離した。不溶性サンプルからろ過した後残ったリン酸塩の濃度は、誘導的に結合したプラズマ発光分光法によって特定した。２１３．６１８ｎｍの発光線をリン酸塩に使用した。様々な初期濃度のろ過液において検出されたリン酸塩の量を使用して、これらの重合体のリン酸塩結合特性を推定した。結果を表１にまとめる。
【０２４２】
（表１）リン酸塩受容基を含有する重合ヒドロゲルＩｎ  Ｖｉｔｒｏリン酸塩結合特性の結果
2009507019.tif 000041
【０２４３】
Ｉｎ  Ｖｉｖｏリン酸塩結合
雄のＳＤハウスラットを一匹ずつ針金のケースに入れ、Ｐｕｒｉｎａ５００２ダイエットを与えた。少なくとも５日間ラットを環境に慣れさせた後で実験を行った。この期間後、これらのラットを代謝ケージに４８時間入れて、リン排出の基準値を設定した。尿を採取した後、ラットをホームケージに戻した。Ｈｉｔａｃｈｉ分析器を用いて尿中のリン濃度を分析し、排出量ｍｇ／日を特定した。範囲外の数値を示したラットを除外し、残りのラットを厳密に適合するグループに分けた。個別の重合体サンプル（化合物９、１０、１２、１３、および１４）を０．５％（ｗ／ｗ）の濃度で特定食餌Ｐｕｒｉｎａ５００２に混ぜた。特定グループの各ラットに対し、２００ｇの食餌を用意した。ラットの体重を測定し、試験食餌を与えた。この食餌を４日間与えた後、ラットを代謝ケージに移し、治療食餌を与えた。尿サンプルを２４時間（＋／−３０分）間隔で５日目および６日目に採取し、Ｈｉｔａｃｈｉ分析器を用いて尿中のリン濃度を分析して、排出量ｍｇ／日を特定した。ラットの体重を測定し、その増減を計算して、残りの食餌量から一日の消費食餌量を計算した。基準に対するリン排出およびセルロースの負の対照を特定して、これらの重合体のリン酸塩結合特性を評価した。尿リン酸塩％が低いほど、ヒドロゲルのリン酸塩結合特性は良好である。結果を表２にまとめる。
【０２４４】
（表２）リン酸塩受容基を含有する重合ヒドロゲルのＩｎ  Ｖｉｖｏリン酸塩結合特性の結果
2009507019.tif 000042
【国際調査報告】
2009507019.tif 000117
2009507019.tif 000118
2009507019.tif 000119
2009507019.tif 000120
2009507019.tif 000121